(57)【特許請求の範囲】
【請求項１】
セルロースエステルを含有する層と、ポリアミド鎖を含むブロックポリマー及び／又はポリアミド鎖を含むグラフトポリマーを含有する層とが隣接して配された構造を有する積層体であって、
前記ポリアミド鎖が下記一般式（１）で表される構造単位を有する積層体。
【化１】
0006574063.tif 000022
式中、Ｘ１及びＸ２はアミド結合を示す。Ｌ１は単結合又は二価の基を示す。Ｒ１〜Ｒ３は、アルキル基、アルケニル基、アリール基、アルコキシ基、ヒドロキシ基、カルボキシ基又はハロゲン原子を示す。ｎ１〜ｎ３は０〜４の整数である。＊は結合部を示す。
【請求項２】
前記Ｌ１が下記式（１−ａ）〜（１−ｊ）のいずれかで表される、請求項１記載の積層体。
【化２】
0006574063.tif 000023
式中、＊は結合部を示す。
【請求項３】
前記ブロックポリマー及び前記グラフトポリマーが下記一般式（２）で表される構造単位を有する、請求項１又は２記載の積層体。
【化２】
0006574063.tif 000024
式中、Ｒ４は炭素数１〜２０のアルキル基又は炭素数３〜２０のシクロアルキル基を示す。Ｒ５は水素原子又はアルキル基を示す。Ｒ６及びＲ７は水素原子、アルキル基、アリール基又はアルコキシカルボニル基を示す。＊は結合部を示す。
【請求項４】
前記セルロースエステルがセルロースアシレートである、請求項１〜３のいずれか１項記載の積層体。
【請求項５】
請求項１〜４のいずれか１項記載の積層体を用いた光学フィルム。
【請求項６】
請求項１〜４のいずれか１項記載の積層体を用いた偏光板保護フィルム。
【請求項７】
請求項１〜４のいずれか１項に記載の積層体と、偏光子とを有する偏光板。
【請求項８】
請求項７に記載の偏光板を有する画像表示装置。
【発明の詳細な説明】
【技術分野】
【０００１】
本発明は、積層体、この積層体を用いた光学フィルム、偏光板保護フィルム、偏光板、及びこの偏光板を用いた画像表示装置に関する。
【背景技術】
【０００２】
エレクトロルミネッセンスディスプレイ（ＥＬＤ）及び液晶表示装置（ＬＣＤ）に代表される画像表示装置には、その薄型化への要求が益々高まっている。また、屋外用途をはじめとして画像表示装置の使用環境は多様化しており、画像表示装置には従来に比べて過酷な環境下でも良好な画像品質を安定して維持できる性能（高度な耐久性）が求められるようになっている。
画像表示装置における画像品質の低下は、水分が偏光板内部へと進入し、偏光子を劣化させることが一因とされる。偏光子はその表面に保護フィルム（光学フィルム）が積層されて保護されているが、装置の薄型化に伴い保護フィルムにも薄膜化が求められている。保護フィルムを薄膜化すると水分が偏光子と接触しやすくなり、画像品質が低下しやすくなる。また、このような画像品質の低下は、屋外用途等の過酷環境下の使用においてより顕在化する。【０００３】
上記保護フィルムとしては、汎用性及び加工性の観点から、セルロース系樹脂、アクリル系樹脂等が広く用いられている。耐久性をより高める必要性から、保護フィルムの改質が進められている（例えば特許文献１）。また、保護フィルムの光学特性を改質するために、セルロース系樹脂フィルム表面にポリエステル樹脂層を積層することも報告されている（例えば特許文献２）。
【先行技術文献】
【特許文献】
【０００４】
【特許文献１】特開２０１２−１７２０６２号公報
【特許文献２】特表２００８−５４４３０４号公報
【発明の概要】
【発明が解決しようとする課題】
【０００５】
本発明者らは、偏光子の劣化を抑える観点で従来の保護フィルムについて検討を重ねた結果、特に上述した要求水準まで保護フィルムを薄膜化した際には、偏光子の劣化の問題に十分に対応できないことが明らかとなってきた。【０００６】
本発明は、セルロースエステルを含有する層を有する積層体であって、層間の密着性に優れた積層体を提供することを課題とする。また本発明は、セルロースエステルを含有する層を有する積層体であって、透湿度が低く、偏光子の保護フィルムとして用いた際には、高温高湿条件下においても偏光子の経時的な劣化を効果的に抑制することができる積層体を提供することを課題とする。また本発明は、上記積層体を用いた光学フィルム、偏光板保護フィルム及び偏光板を提供することを課題とする。また本発明は、上記偏光板を用いた画像表示装置を提供することを課題とする。
【課題を解決するための手段】
【０００７】
本発明者らは上記課題に鑑み鋭意検討を重ねた結果、セルロースエステルを含有する層と、特定構造のポリアミド鎖を有するブロックポリマー又は特定構造のポリアミド鎖を有するグラフトポリマーを含有する層とを直に積層してなる積層体が、層間の密着性に優れること、透湿度が低く水分のバリア機能に優れること、偏光子の保護フィルムとして用いた際に高温高湿条件下でも偏光子の経時的な劣化を効果的に抑えることができることを見出した。
本発明はこれらの知見に基づきさらに検討を重ね、完成されるに至ったものである。【０００８】
本発明の上記課題は下記の手段により解決された。
〔１〕
セルロースエステルを含有する層と、ポリアミド鎖を含むブロックポリマー及び／又はポリアミド鎖を含むグラフトポリマーを含有する層とが隣接して配された構造を有する積層体であって、
上記ポリアミド鎖が下記一般式（１）で表される構造単位を有する積層体。
【化１】
0006574063.tif 000002
式中、Ｘ１及びＸ２はアミド結合を示す。Ｌ１は単結合又は二価の基を示す。Ｒ１〜Ｒ３はアルキル基、アルケニル基、アリール基、アルコキシ基、ヒドロキシ基、カルボキシ基又はハロゲン原子を示す。ｎ１〜ｎ３は０〜４の整数である。＊は結合部を示す。
〔２〕
上記Ｌ１が下記式（１−ａ）〜（１−ｊ）のいずれかで表される、〔１〕記載の積層体。
【化２】
0006574063.tif 000003
式中、＊は結合部を示す。
〔３〕
上記ブロックポリマー及び上記グラフトポリマーが下記一般式（２）で表される構造単位を有する、〔１〕又は〔２〕記載の積層体。
【化３】
0006574063.tif 000004
式中、Ｒ４は炭素数１〜２０のアルキル基又は炭素数３〜２０のシクロアルキル基を示す。Ｒ５は水素原子又はアルキル基を示す。Ｒ６及びＲ７は水素原子、アルキル基、アリール基又はアルコキシカルボニル基を示す。＊は結合部を示す。
〔４〕
上記セルロースエステルがセルロースアシレートである、〔１〕〜〔３〕のいずれかに記載の積層体。
〔５〕
〔１〕〜〔４〕のいずれかに記載の積層体を用いた光学フィルム。
〔６〕
〔１〕〜〔４〕のいずれかに記載の積層体を用いた偏光板保護フィルム。
〔７〕
〔１〕〜〔４〕のいずれかに記載の積層体と、偏光子とを有する偏光板。
〔８〕
〔７〕に記載の偏光板を有する画像表示装置。【０００９】
本明細書において「〜」で表される数値範囲は、その前後に記載される数値を下限値及び上限値として含む意味である。【００１０】
本明細書において、特定の符号で表示された置換基、連結基、構造単位等（以下、置換基等という）が複数あるとき、あるいは複数の置換基等を同時もしくは択一的に規定するときには、それぞれの置換基等は互いに同一でも異なっていてもよいことを意味する。このことは、置換基等の数の規定についても同様である。また、複数の置換基が近接（特に隣接）するときにはそれらが互いに連結したり縮環したりして環を形成していてもよい意味である。【００１１】
本明細書において化合物の表示については、化合物そのもののほか、その塩、そのイオンを含む意味に用いる。また、目的の効果を奏する範囲で、構造の一部を変化させたものを含む意味である。
なお、化合物の塩としては、例えば、化合物と無機酸もしくは有機酸とで形成された、化合物の酸付加塩、又は、化合物と無機塩基もしくは有機塩基とで形成された、化合物の塩基付加塩等が挙げられる。また、化合物のイオンとしては、例えば、上述の化合物の塩が乖離してなる、化合物の骨格を含むイオンが挙げられる。
本明細書において置換又は無置換を明記していない置換基（連結基についても同様）については、所望の効果を奏する範囲で、その基に任意の置換基を有していてもよい意味である。これは置換又は無置換を明記していない化合物についても同義である。【００１２】
また本明細書において単に「置換基」という場合、特段の断りが無い限り、下記置換基群Ｔから選択される基が挙げられる。また、特定の範囲を有する置換基が記載されているだけの場合（例えば「アルキル基」と記載されているだけの場合）は、下記置換基群Ｔの対応する基（上記の場合はアルキル基）における好ましい範囲、具体例が適用される。
本明細書において、ある基の炭素数を規定する場合、この炭素数は、基全体の炭素数を意味する。つまり、この基がさらに置換基を有する形態である場合、この置換基を含めた全体の炭素数を意味する。【００１３】
本明細書において、「（メタ）アクリル酸」との用語は、メタクリル酸及びアクリル酸の両方を包含する意味に用いる。このことは「（メタ）アクリルアミド」についても同様である。また、本明細書において、「アクリル酸」との用語は通常よりも広義の意味で用いている。すなわち、「アクリル酸」は、ＲＡ−Ｃ（＝ＣＲＢ２）ＣＯＯＨの構造を有する化合物すべてを包含する意味に用いる（ＲＡ及びＲＢは各々独立に水素原子又は置換基を示す。ただし、ＲＡがメチルである場合、メタクリル酸を意味する））。このことは、「アクリルアミド」についても同様である。【００１４】
置換基群Ｔ：
アルキル基（好ましくは炭素原子数１〜２０、より好ましくは１〜１２、特に好ましくは１〜８のものであり、例えばメチル基、エチル基、イソプロピル基、ｔｅｒｔ−ブチル基、ｎ−オクチル基、ｎ−デシル基、ｎ−ヘキサデシル基などが挙げられる。）、シクロアルキル基（好ましくは炭素原子数３〜２０、より好ましくは３〜１２、特に好ましくは３〜８のものであり、シクロプロピル基、シクロペンチル基、シクロヘキシル基などが挙げられる。）、アルケニル基（好ましくは炭素原子数２〜２０、より好ましくは２〜１２、特に好ましくは２〜８であり、例えばビニル基、アリル基、２−ブテニル基、３−ペンテニル基などが挙げられる。）、アルキニル基（好ましくは炭素原子数２〜２０、より好ましくは２〜１２、特に好ましくは２〜８であり、例えばプロパルギル基、３−ペンチニル基などが挙げられる。）、アリール基（好ましくは炭素原子数６〜３０、より好ましくは６〜２０、特に好ましくは６〜１２であり、例えばフェニル基、ビフェニル基、ナフチル基などが挙げられる。）、アミノ基（好ましくは炭素原子数０〜２０、より好ましくは０〜１０、特に好ましくは０〜６であり、例えばアミノ基、メチルアミノ基、ジメチルアミノ基、ジエチルアミノ基、ジベンジルアミノ基などが挙げられる。）、アルコキシ基（好ましくは炭素原子数１〜２０、より好ましくは１〜１２、特に好ましくは１〜８であり、例えばメトキシ基、エトキシ基、ブトキシ基などが挙げられる。）、アリールオキシ基（好ましくは炭素原子数６〜２０、より好ましくは６〜１６、特に好ましくは６〜１２であり、例えばフェニルオキシ基、２−ナフチルオキシ基などが挙げられる。）、アシル基（好ましくは炭素原子数１〜２０、より好ましくは１〜１６、特に好ましくは１〜１２であり、例えばアセチル基、ベンゾイル基、ホルミル基、ピバロイル基などが挙げられる。）、アルコキシカルボニル基（好ましくは炭素原子数２〜２０、より好ましくは２〜１６、特に好ましくは２〜１２であり、例えばメトキシカルボニル基、エトキシカルボニル基などが挙げられる。）、アリールオキシカルボニル基（好ましくは炭素原子数７〜２０、より好ましくは７〜１６、特に好ましくは７〜１０であり、例えばフェニルオキシカルボニル基などが挙げられる。）、アシルオキシ基（好ましくは炭素原子数２〜２０、より好ましくは２〜１６、特に好ましくは２〜１０であり、例えばアセトキシ基、ベンゾイルオキシ基などが挙げられる。）、アシルアミノ基（好ましくは炭素原子数２〜２０、より好ましくは２〜１６、特に好ましくは２〜１０であり、例えばアセチルアミノ基、ベンゾイルアミノ基などが挙げられる。）、アルコキシカルボニルアミノ基（好ましくは炭素原子数２〜２０、より好ましくは２〜１６、特に好ましくは２〜１２であり、例えばメトキシカルボニルアミノ基などが挙げられる。）、アリールオキシカルボニルアミノ基（好ましくは炭素原子数７〜２０、より好ましくは７〜１６、特に好ましくは７〜１２であり、例えばフェニルオキシカルボニルアミノ基などが挙げられる。）、スルホニルアミノ基（好ましくは炭素原子数１〜２０、より好ましくは１〜１６、特に好ましくは１〜１２であり、例えばメタンスルホニルアミノ基、ベンゼンスルホニルアミノ基などが挙げられる。）、スルファモイル基（好ましくは炭素原子数０〜２０、より好ましくは０〜１６、特に好ましくは０〜１２であり、例えばスルファモイル基、メチルスルファモイル基、ジメチルスルファモイル基、フェニルスルファモイル基などが挙げられる。）、カルバモイル基（好ましくは炭素原子数１〜２０、より好ましくは１〜１６、特に好ましくは１〜１２であり、例えばカルバモイル基、メチルカルバモイル基、ジエチルカルバモイル基、フェニルカルバモイル基などが挙げられる。）、アルキルチオ基（好ましくは炭素原子数１〜２０、より好ましくは１〜１６、特に好ましくは１〜１２であり、例えばメチルチオ基、エチルチオ基などが挙げられる。）、アリールチオ基（好ましくは炭素原子数６〜２０、より好ましくは６〜１６、特に好ましくは６〜１２であり、例えばフェニルチオ基などが挙げられる。）、スルホニル基（好ましくは炭素原子数１〜２０、より好ましくは１〜１６、特に好ましくは１〜１２であり、例えばメシル基、トシル基などが挙げられる。）、スルフィニル基（好ましくは炭素原子数１〜２０、より好ましくは１〜１６、特に好ましくは１〜１２であり、例えばメタンスルフィニル基、ベンゼンスルフィニル基などが挙げられる。）、ウレタン基、ウレイド基（好ましくは炭素原子数１〜２０、より好ましくは１〜１６、特に好ましくは１〜１２であり、例えばウレイド基、メチルウレイド基、フェニルウレイド基などが挙げられる。）、リン酸アミド基（好ましくは炭素原子数１〜２０、より好ましくは１〜１６、特に好ましくは１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素原子数１〜３０、より好ましくは１〜１２であり、ヘテロ原子としては、例えば窒素原子、酸素原子、硫黄原子、具体的には例えばイミダゾリル基、ピリジル基、キノリル基、フリル基、ピペリジル基、モルホリノ基、ベンゾオキサゾリル基、ベンズイミダゾリル基、ベンズチアゾリル基などが挙げられる。）、及びシリル基（好ましくは、炭素原子数３〜４０、より好ましくは３〜３０、特に好ましくは３〜２４であり、例えば、トリメチルシリル基、トリフェニルシリル基などが挙げられる）。
これらの置換基は更に置換基を有してもよい。また、置換基が２つ以上ある場合は、同じでも異なってもよい。また、隣接する置換基は互いに連結して環を形成してもよい。
【発明の効果】
【００１５】
本発明の積層体、これを用いた本発明の光学フィルム及び偏光板保護フィルムは、層間の密着性に優れる。本発明の積層体、これを用いた本発明の光学フィルム及び偏光板保護フィルムは、透湿度が低く水分のバリア機能に優れる。本発明の積層体、これを用いた本発明の光学フィルム及び偏光板保護フィルムは、偏光子の保護フィルムとして用いた際には高温高湿条件下においても偏光子の経時的な劣化を効果的に抑制することができる。
本発明の偏光板及び画像表示装置は上記効果を奏する本発明の積層体を有し、高温高湿条件下においても偏光子の劣化が効果的に抑えられる。
本明細書において、偏光子の劣化を抑制する程度を「偏光子耐久性」又は「偏光板耐久性」ともいう。
本発明の上記及び他の特徴及び利点は、適宜添付の図面を参照して、下記の記載からより明らかになるであろう。
【図面の簡単な説明】
【００１６】
【図１】図１は、本発明の積層体の一実施形態を示す断面図である。
【図２】図２は、本発明の偏光板保護フィルムを組み込んだ偏光板を備えた液晶表示装置の一実施形態について、その概略を示す模式図である。
【図３Ａ】図３Ａは、ポリマーのブロック構造の一例を示す図である。
【図３Ｂ】図３Ｂは、ポリマーのブロック構造の一例を示す図である。
【図３Ｃ】図３Ｃは、ポリマーのブロック構造の一例を示す図である。
【図３Ｄ】図３Ｄは、ポリマーのブロック構造の一例を示す図である。
【図３Ｅ】図３Ｅは、ポリマーのブロック構造の一例を示す図である。
【図４Ａ】図４Ａは、ポリマーのグラフト構造の一例を示す図である。
【図４Ｂ】図４Ｂは、ポリマーのグラフト構造の一例を示す図である。
【図４Ｃ】図４Ｃは、ポリマーのグラフト構造の一例を示す図である。
【図４Ｄ】図４Ｄは、ポリマーのグラフト構造の一例を示す図である。
【図４Ｅ】図４Ｅは、ポリマーのグラフト構造の一例を示す図である。
【発明を実施するための形態】
【００１７】
本発明の好ましい実施形態について以下に説明する。
［積層体］
図１に示されるように、本発明の積層体の好ましい一形態である積層体１０は、セルロースエステルを含有する層１１（以下、単に「セルロースエステル層」ともいう。）と、セルロースエステル層１１の少なくとも一方の表面に隣接して配された、後述する一般式（１）で表される構造単位を有するポリアミド鎖を含む、ブロックポリマー及び／又はグラフトポリマーを含有する層１２（以下、単に「ポリアミド鎖含有ポリマー層」ともいう。）とを有する。
本発明において、「隣接して配された」とは、セルロースエステル層とポリアミド鎖含有ポリマー層とが直接積層された（直接重ね合わされた）形態を意味する。すなわち、セルロースエステル層とポリアミド鎖含有ポリマー層との間には、両層を密着又は接着させる接着剤層等を有しない。
【００１８】
本発明の積層体は、図１に示すようにセルロースエステル層１１の片面に上記ポリアミド鎖含有ポリマー層１２が設けられていてもよいし、図示していないが、セルロースエステル層１１の両面に上記ポリアミド鎖含有ポリマー層１２が設けられた形態であってもよい。より好ましくは、本発明の積層体はセルロースエステル層１１の片面に上記ポリアミド鎖含有ポリマー層１２が設けられた形態である。
また、本発明の積層体は、組成の異なる２層以上のポリアミド鎖含有ポリマー層をセルロースエステル層上に設けた形態でもよい。２層以上のポリアミド鎖含有ポリマー層を形成する場合は、セルロースエステル層の片面に２層以上のポリアミド鎖含有ポリマー層を設けた形態でもよく、セルロースエステル層の両面にそれぞれ２層以上のポリアミド鎖含有ポリマー層を設けた形態でもよい。
また、本発明の積層体は、セルロースエステル層とポリアミド鎖含有ポリマー層の他、特定の機能に特化した各種機能層（図示していない）を有していてもよい。かかる機能層として、例えばハードコート層、反射防止層、光散乱層、防汚層、帯電防止層等が挙げられる。
【００１９】
＜ポリアミド鎖含有ポリマー層＞
本発明の積層体を構成するポリアミド鎖含有ポリマー層について説明する。
本発明において、「ポリアミド鎖含有ポリマー層」とは、後述するポリアミド鎖含有ポリマーを層中に５０質量％以上含有する層を意味する。ポリアミド鎖含有ポリマー層中のポリアミド鎖含有ポリマーの含有量は６０質量％以上が好ましく、７０質量％以上がより好ましく、８０質量％以上が更に好ましく、８５質量％以上が特に好ましい。ポリアミド鎖含有ポリマーの含有量が多いほど、セルロースエステル層との密着性が向上し、また透湿度を抑制できるので好ましい。そのため、ポリアミド鎖含有ポリマー層中のポリアミド鎖含有ポリマーの含有量は１００質量％でもよく、通常は９９質量％以下である。上記ポリアミド鎖含有ポリマー層中のポリアミド鎖含有ポリマーの含有量が１００質量％でない場合、残部は、後述する各種の添加剤を含むことができる。
ポリアミド鎖含有ポリマー層にはポリアミド鎖含有ポリマーを２種以上併用してもよい。すなわち、ポリアミド鎖含有ポリマー層中に、構造単位の組成比、構造及び／又は分子量が異なるポリアミド鎖含有ポリマーを併用してもよい。２種以上のポリアミド鎖含有ポリマーを併用する場合、上述した、ポリアミド鎖含有ポリマー層中のポリアミド鎖含有ポリマーの含有量は、２種以上のポリアミド鎖含有ポリマーの合計量となる。
【００２０】
−  ポリアミド鎖含有ポリマー  −
ポリアミド鎖含有ポリマー層を構成するポリアミド鎖含有ポリマーは、ブロックポリマー又はグラフトポリマーであり、ブロックポリマーの形態のものとグラフトポリマーの形態のものを併用してもよい。これらのポリマー構造中には、下記一般式（１）で表される構造単位（繰り返し単位）の１種又は２種以上を有するポリアミド鎖が含まれる。なお、本明細書において式中に示された＊は、ポリマー構造中に組み込まれるための結合部（連結部位）を示す。
【００２１】
【化４】
0006574063.tif 000005
【００２２】
一般式（１）中、Ｘ１及びＸ２はアミド結合（−ＮＨ−ＣＯ−又は−ＣＯ−ＮＨ−）を示す。
【００２３】
Ｌ１は単結合又は２価の基を示す。Ｌ１として採り得る２価の基は、本発明の効果を損なわない範囲で特に限定されるものではなく、その分子量は１２〜８００が好ましく、１２〜５００がより好ましい。Ｌ１として採り得る２価の基は、炭素数４０〜５００の脂肪族環を有する２価の基が好ましく、炭素数４０〜３００の脂肪族環からなる２価の基がより好ましい。この脂肪族環は単環構造でもよく、縮合多環構造でもよい。脂肪族環が縮合多環構造の場合、単環構造の脂肪族環に、芳香族環又は脂肪族環が縮合した形態が挙げられる。脂肪族環を構成する環（脂肪族環が単環構造の場合はこの単環を意味し、脂肪族環が縮合多環構造の場合は、この縮合多環構造を構成する各環を意味する。）の環員数は３〜８員環が好ましく、４〜６員環がより好ましい。この脂肪族環は置換基を有してもよく、この置換基としてはアルキル基（好ましくは炭素数１〜１０、より好ましくは炭素数１〜５、さらに好ましくは炭素数１〜３のアルキル基）が好ましい。
透湿度をより抑え、また適度な柔軟性ないし剛性を付与する観点から、Ｌ１は、より好ましくは下記式（１−ａ）〜（１−ｐ）のいずれかで表されることが好ましく、下記式（１−ａ）〜（１−ｊ）のいずれかで表されることがさらに好ましく、下記式（１−ｂ）、（１−ｃ）、（１−ｅ）、（１−ｆ）、（１−ｇ）又は（１−ｉ）で表される特に好ましく、とりわけ下記式（１−ｂ）、（１−ｃ）又は（１−ｅ）で表されることが好ましい。
【００２４】
【化５】
0006574063.tif 000006
【００２５】
【化６】
0006574063.tif 000007
【００２６】
Ｒ１〜Ｒ３は、アルキル基、アルケニル基、アリール基、アルコキシ基、ヒドロキシ基、カルボキシ基又はハロゲン原子を示す。
Ｒ１〜Ｒ３として採り得るアルキル基は、炭素数が１〜１５であることが好ましく、１〜１０がより好ましく、１〜５がさらに好ましい。このアルキル基は直鎖でも分岐を有してもよい。また、このアルキル基は置換基としてハロゲン原子（好ましくはフッ素原子）を有することも好ましい。Ｒ１〜Ｒ３として採り得るアルキル基は、さらに好ましくはメチル、エチル又はトリフルオロメチルである。
Ｒ１〜Ｒ３として採り得るアルケニル基は、炭素数が２〜１５が好ましく、２〜１０がより好ましく、２〜５がさらに好ましい。このアルケニル基は直鎖でも分岐を有してもよい。アルケニル基の好ましい例としては、ビニル、アリル及びブテニル基が挙げられる。
Ｒ１〜Ｒ３として採り得るアリール基は、炭素数が６〜３０が好ましく、６〜１５がより好ましく、６〜１０がさらに好ましい。このアリール基は特に好ましくはフェニルである。
Ｒ１〜Ｒ３として採り得るアルコキシ基は、炭素数が１〜１５であることが好ましく、１〜１０がより好ましく、１〜５がさらに好ましい。このアルコキシ基は直鎖でも分岐を有してもよい。このアルコキシ基の好ましい例としては、メトキシ、エトキシ、プロピルオキシ及びブトキシが挙げられる。
Ｒ１〜Ｒ３として採り得るハロゲン原子は、例えば、フッ素原子、臭素原子、塩素原子又はヨウ素原子であり、なかでもフッ素原子が好ましい。
ｎ１〜ｎ３は０〜４の整数であり、０〜３の整数が好ましく、０〜２の整数がより好ましく、０又は１がさらに好ましい。
【００２７】
一般式（１）中に示された３つのベンゼン環において、各ベンゼン環の、ポリアミド鎖中に組み込まれるための２つの連結部位は、互いにパラ位又はメタ位に位置することが好ましい。すなわち、一般式（１）中の左側に示されたベンゼン環については、このベンゼン環の＊で示された連結部位に対する、このベンゼン環のＸ１との連結部位の位置関係がパラ位又はメタ位であることが好ましく、一般式（１）中の中央に示されたベンゼン環については、このベンゼン環のＸ１との連結部位に対する、このベンゼン環のＬ１との連結部位の位置関係がパラ位又はメタ位であることが好ましく、一般式（１）中の右側に示されたベンゼン環については、このベンゼン環のＬ１との連結部位に対する、このベンゼン環のＸ２との連結部位の位置関係がパラ位又はメタ位であることが好ましい。
【００２８】
上記ポリアミド鎖は、このポリアミド鎖中に上記一般式（１）で表される構造単位を３０質量％以上含有することが好ましく、４０質量％以上含有することがより好ましく、５０質量％以上含有することがさらに好ましく、７０質量％以上含有することがさらに好ましく、８０質量％以上含有することがさらに好ましく、９０質量％以上とすることが特に好ましい。また、上記ポリアミド鎖は上記一般式（１）で表される構造単位からなる形態であることも好ましい。
上記ポリアミド鎖が上記一般式（１）の構造単位からなる形態でない場合、上記ポリアミド鎖中、上記一般式（１）の構造単位を除いた残部を構成する構造単位は、アミド結合でポリマー主鎖中に組み込まれるものであれば特に制限されない。例えば、上記一般式（１）の構造単位を除いた残部を、下記一般式（３）で表される構造単位（繰り返し単位）の１種又は２種以上で構成することができる。
【００２９】
【化７】
0006574063.tif 000008
【００３０】
一般式（３）中、Ｘ３及びＸ４はアミド結合（−ＮＨ−ＣＯ−又は−ＣＯ−ＮＨ−）を示す。
Ｒｃ及びＲｄは、いずれも上記一般式（１）におけるＲ１と同義であり、好ましい形態も同じである。ｎ３及びｎ４は０〜４の整数であり、０〜３の整数が好ましく、０〜２の整数がより好ましく、０又は１がさらに好ましい。
【００３１】
上記ポリアミド鎖が上記一般式（１）の構造単位と、一般式（１）の構造単位以外の構造単位とを有する場合、各構造単位はポリアミド鎖中にブロック状に存在してもよく、ランダムに存在していてもよい。
【００３２】
上記ポリアミド鎖を構成する構造単位、又は構造単位の組み合わせの好ましい具体例を以下に示すが、本発明はこれらに限定されるものではない。
【００３３】
【化８】
0006574063.tif 000009
【００３４】
上記ポリアミド鎖含有ポリマーは、上述した通りブロックポリマー又はグラフトポリマーであり、一般式（１）の構造単位を有するポリアミド鎖からなる部分構造と、ポリアミド鎖以外の部分構造とを有する。
本明細書において「ブロック構造」との用語は、後述する通り通常よりも広義の意味に用いているが、この点を措いて、まずはブロックポリマーとグラフトポリマーの基本的な構造について、模式図を参照して説明する。下記説明においては、理解を容易にするため、１〜４種の構造単位Ａ〜Ｄからなるポリマーをモデルとして説明する。
【００３５】
下記説明において、「主鎖方向」とは、ポリアミド鎖含有ポリマーを形成する各部分構造において、各繰り返し単位が連なる方向を意味する。
【００３６】
（ブロックポリマー）
ブロックポリマーは、ブロック構造を有するポリマーである。ブロック構造とは、単一の構造単位からなる部分構造同士の主鎖方向が、ポリマー鎖内において単一の直線方向のみである構造をいう。ブロック構造は、２種以上の構造単位からなる。
【００３７】
上記ポリアミド鎖含有ポリマーがブロックポリマーである場合、ブロック構造は、例えば、図３Ａ〜図３Ｅ（合わせて図３ということがある。）に示す構造が挙げられる。図３において、Ａ〜Ｄは互いに異なる構造単位を表す（図４及び５において同じ）。
図３Ａに示すブロック構造は、構造単位Ａからなる部分構造と、構造単位Ｂからなる部分構造とが、ポリマー鎖内において単一の直線方向に結合したブロック構造（Ａ−Ｂ型）である。
図３Ｂに示すブロック構造は、構造単位Ａからなる部分構造の両端部に対し、構造単位Ｂからなる部分構造がポリマー鎖内において単一の直線方向に結合したブロック構造（Ｂ−Ａ−Ｂ型）である。図３Ｃに示すブロック構造は、構造単位Ｂからなる部分構造と、構造単位Ａからなる部分構造と、更に第３成分として構造単位Ｃからなる部分構造とが、この順で、ポリマー鎖内において単一の直線方向に結合したブロック構造である。図３Ｄに示すブロック構造は、図３Ｃに示すブロック構造において、構造単位Ｃからなる部分構造に、更に第４成分として構造単位Ｄからなる部分構造がポリマー鎖内において単一の直線方向に結合したブロック構造である。図３Ｅに示すブロック構造は、構造単位Ａからなる部分構造と、構造単位Ｂからなる部分構造とが、ポリマー鎖内において単一の直線方向に交互に２回繰り返された（結合した）ブロック構造である。
【００３８】
（グラフトポリマー）
グラフトポリマーは、グラフト構造を有するポリマーである。グラフト構造とは、下記の条件（Ｇ−１）〜（Ｇ−３）をともに満たすものを意味する。
（Ｇ−１）１種類又は２種類以上の構造単位からなるポリマーＰＡＧ１（幹ポリマーともいう）に対し、１種類又は２種類以上の構造単位からなる別のポリマーＰＢＧ１（枝ポリマーともいう）が１つ以上結合した構造である。
（Ｇ−２）ポリマー鎖内において、上記ポリマーＰＢＧ１の主鎖方向と、上記ポリマーＰＡＧ１の主鎖方向とが異なる。
（Ｇ−３）上記ポリマーＰＢＧ１に対し、上記ポリマーＰＢＧ１の主鎖方向と異なる主鎖方向を有するポリマーＰＢＧ２が結合していない。
【００３９】
ポリマーＰＡＧ１に結合するポリマーＰＢＧ１の数は、１つ以上であればよく、ポリアミド鎖含有ポリマーに求められる特性等に応じて適宜に決定される。本発明においては、例えば、ポリマーＰＡＧ１に結合するポリマーＰＢＧ１の数を１〜２００とすることができ、１〜１００が好ましく、１〜５０がより好ましい。
【００４０】
グラフト構造としては、例えば、図４Ａ〜図４Ｅ（合わせて図４ということがある。）に示す構造が挙げられる。
図４Ａに示すグラフト構造は、構造単位ＡからなるポリマーＰＡＧ１（幹ポリマー）に対し、構造単位ＢからなるポリマーＰＢＧ１（枝ポリマー）が３本結合したグラフト構造である。
図４Ｂ〜図４Ｅに示すグラフト構造は、更に、第３成分として構造単位Ｃ、上記構造単位Ｃと第４成分として構造単位Ｄを有するグラフト構造である。
すなわち、図４Ｂに示すグラフト構造は、構造単位Ａ及び構造単位Ｃからなるランダム構造のポリマーＰＡＧ１（幹ポリマー）に対し、構造単位ＢからなるポリマーＰＢＧ１（枝ポリマー）が３本結合したグラフト構造である。図４Ｃに示すグラフト構造は、構造単位ＡからなるポリマーＰＡＧ１（幹ポリマー）に対し、構造単位ＢからなるポリマーＰＢＧ１−Ｂが２本と、構造単位ＣからなるポリマーＰＢＧ１―Ｃが１本結合したグラフト構造である。図４Ｄに示すグラフト構造は、構造単位ＡからなるポリマーＰＡＧ１（幹ポリマー）に対し、構造単位Ｂ及びＣからなるランダム構造のポリマーＰＢＧ１−ＢＣが３本結合したグラフト構造である。図４Ｅに示すグラフト構造は、構造単位Ａ及びＢからなるランダム構造のポリマーＰＡＧ１―ＡＢ（幹ポリマー）に対し、構造単位Ｃ及びＤからなるブロック構造のポリマーＰＢＧ１−ＣＤが３本結合したグラフト構造である。
【００４１】
グラフトポリマーは、常法により得ることができる。例えばｇｒａｆｔｉｎｇ  ｔｈｒｏｕｇｈ法、ｇｒａｆｔｉｎｇ  ｔｏ法、又はｇｒａｆｔｉｎｇ  ｆｒｏｍ法により合成することができる。これらの詳細は例えば、遠藤剛編、澤本光男他著、「高分子の合成（上）−ラジカル重合・カチオン重合・アニオン重合」、講談社、2010年、p60、p108-110及びp387-393を参照できる。
【００４２】
上述したグラフト構造は、静的光散乱測定から、平均２乗回転半径＜Ｓ^２＞を測定し、粒子の形状として確認することができる。また、ブロック構造の有無は、核磁気共鳴（ＮＭＲ）測定により確認できる。
上記各ブロック構造及びグラフト構造の同定については、「若手研究者のための有機・高分子測定ラボガイド」、講談社、2006年を参照できる。
【００４３】
上記では、ブロックポリマーとグラフトポリマーの基本構造（一般的構造）について模式図を用いて説明してきたが、本発明において「ブロック構造」との用語は、上記で説明した通常の意味よりも広義の意味で用いるものである。すなわち、複数種の構造単位がランダム又はブロック状に連結してなるポリアミド鎖（鎖Ｘ）と、ポリアミド鎖以外の部分構造（鎖Ｙ）とが連結してなるポリマーを想定した場合、鎖Ｘは複数種の構造単位からなるものであるが、本発明においてはこの鎖Ｘ全体を、ブロックポリマーを構成する一つの部分構造としてみる。同様に、鎖Ｙが複数種の構造単位がランダム又はブロック状に連結してなる構造である場合にも、鎖Ｙ全体を、ブロックポリマーを構成する一つの部分構造としてみる。
したがって、本発明においては図４Ａと図４Ｂと図４Ｄの形態は同視できる。また図４Ｅにおいては幹ポリマーがランダム共重合の形態を示しているが、本発明においてこの幹ポリマーを、ブロックポリマーを構成する一つの部分構造としてみる。さらに図４Ｅにおいて、構造単位Ｃからなる部分構造と構造単位Ｄからなる部分構造が共にポリアミド鎖あるいは共にポリアミド鎖以外の鎖の場合には、これら２つの部分構造を合わせた全体を、ブロックポリマーを構成する一つの部分構造としてみる。
それ故、下記の説明において「構造単位Ａからなる部分構造」という場合、この部分構造は、複数種の構造単位がランダム又はブロック状に連結したポリアミド鎖である形態、あるいは、複数種の構造単位がランダム又はブロック状に連結したポリアミド鎖以外の鎖である形態を含む意味である。このことは、「構造単位Ｂからなる部分構造」、「構造単位Ｃからなる部分構造」及び「構造単位Ｄからなる部分構造」についても同様である。この前提のもと、図３及び４の形態と上記ポリアミド鎖含有ポリマーの構造との対応関係の例について以下に説明する。
【００４４】
図３Ａ、図３Ｂ及び図３Ｅの構造においては、構造単位Ａからなる部分構造と構造単位Ｂからなる部分構造のうち、いずれか一方が一般式（１）の構造単位を有するポリアミド鎖であり、他方がポリアミド鎖以外の鎖である。
【００４５】
図３Ｃの構造においては、例えば、構造単位Ａからなる部分構造が一般式（１）の構造単位を有するポリアミド鎖であり、構造単位Ｂからなる部分構造と構造単位Ｃからなる部分構造がいずれもポリアミド鎖以外の鎖である形態を想定することができる。また、構造単位Ａからなる部分構造がポリアミド鎖以外の鎖であり、構造単位Ｂからなる部分構造と構造単位Ｃからなる部分構造がいずれも一般式（１）の構造単位を有するポリアミド鎖である形態を想定することができる。
また、構造単位Ａからなる部分構造と構造単位Ｂからなる部分構造が共にポリアミド鎖の場合、つまり、構造単位が異なる２つのポリアミド鎖が連結した構造である場合には、構造単位Ａからなる部分構造と構造単位Ｂからなる部分構造とを合わせた全体を、ブロックポリマーを構成する一つの部分構造としてみることになる。同様に、構造単位Ａからなる部分構造と構造単位Ｃからなる部分構造が共にポリアミド鎖の場合には、構造単位Ａからなる部分構造と構造単位Ｃからなる部分構造とを合わせた全体を、ブロックポリマーを構成する一つの部分構造としてみる。これらの形態において、残りの部分構造はポリアミド鎖以外の鎖である。
また、構造単位Ａからなる部分構造と構造単位Ｂからなる部分構造が共にポリアミド鎖以外の鎖の場合、つまり、構造単位の異なる２つの、ポリアミド鎖以外の鎖が連結した構造である場合には、構造単位Ａからなる部分構造と構造単位Ｂからなる部分構造とを合わせた全体を、ブロックポリマーを構成する一つの部分構造としてみることになる。同様に、構造単位Ａからなる部分構造と構造単位Ｃからなる部分構造が共にポリアミド鎖以外の鎖の場合には、構造単位Ａからなる部分構造と構造単位Ｃからなる部分構造とを合わせた全体を、ブロックポリマーを構成する一つの部分構造としてみる。これらの形態において、残りの部分構造は一般式（１）の構造単位を有するポリアミド鎖である。
【００４６】
図３Ｄの構造においては、構造単位Ａ〜Ｄの各構造単位からなる部分構造のうち、少なくとも１つの部分構造が一般式（１）の構造単位を有するポリアミド鎖であり、且つ、少なくとも１つの部分構造がポリアミド鎖以外の鎖である形態を想定することができる。
また、隣接する部分構造が共にポリアミド鎖である場合、あるいは共にポリアミド鎖以外の鎖である場合には、隣接する部分構造全体を、ブロックポリマーを構成する一つの部分構造としてみることになる。また、連続して連なる３つの部分構造がすべてポリアミド鎖である場合、あるいは連続して連なる３つの部分構造がすべてポリアミド鎖以外の鎖である場合には、連続して連なる３つの部分構造全体を、ブロックポリマーを構成する一つの部分構造としてみる。
【００４７】
図４Ａ、図４Ｂ及び図４Ｄの構造においては、幹ポリマー又は枝ポリマーのいずれか一方が一般式（１）の構造単位を有するポリアミド鎖であり、他方がポリアミド鎖以外の鎖である。
図４Ｃの構造においては、幹ポリマーと、構造単位Ｂからなる枝ポリマーと、構造単位Ｃからなる枝ポリマーのうち１種又は２種が一般式（１）の構造単位を有するポリアミド鎖であり、それ以外の構造単位がポリアミド鎖以外の部分構造である。
図４Ｅにおいては、幹ポリマーと、枝ポリマーのうち構造単位Ｃからなる部分構造と、枝ポリマーのうち構造単位Ｄからなる部分構造のうち１種又は２種が一般式（１）の構造単位を有するポリアミド鎖であり、残りがポリアミド鎖以外のポリマー構造である。但し、Ｃからなる部分構造とＤからなる部分構造が共にポリアミド鎖であり、あるいは共にポリアミド鎖以外の鎖である場合には、Ｃからなる部分構造とＤからなる部分構造を合わせた全体を、枝ポリマーを構成する一つの部分構造としてみる。
【００４８】
上記の例は、本発明に用いるポリアミド鎖含有ポリマーの例を説明したものであり、本発明に用いるポリアミド鎖含有ポリマーは、本発明で規定すること以外は上記の形態に何ら限定されるものではない。すなわち本発明に用いるポリアミド鎖含有ポリマーは、一般式（１）の構造単位を有するポリアミド鎖と、ポリアミド鎖以外のポリマー鎖で構成されていればよい。但し、本発明に用いるポリアミド鎖含有ポリマーがスター構造又はハイパーブランチ構造ではなく、本発明に用いるポリアミド鎖含有ポリマーは上述したようなブロック構造又はグラフト構造を有するものである。
【００４９】
続いて、上記ポリアミド鎖含有ポリマーを構成する、ポリアミド鎖以外の構造（以下、「ＮＰＡ構造」ともいう。）について説明する。
ＮＰＡ構造はポリアミド鎖以外のポリマー鎖で構成されていれば特に制限はなく、例えば、（メタ）アクリル酸エステル化合物、スチレン化合物、オレフィン化合物及びビニリデン化合物から選ばれる化合物由来の構造単位を１種又は２種以上有するポリマー鎖を挙げることができる。
【００５０】
上記スチレン化合物としては、スチレン系重合体を形成する構造単位であれば特に限定されない。スチレン化合物の具体例としては、例えば、スチレン、２−メチルスチレン、３−メチルスチレン、４−メチルスチレン、２−クロロスチレン、３−クロロスチレン、４−クロロスチレン、４−クロロメチルスチレン、２，６−ジメチルスチレン、２，６−ジクロロスチレン、２，６−ジフルオロスチレン、ペンタフルオロスチレン、４−エチルスチレン、４−ブチルスチレン、４−ｔｅｒｔ−ブチルスチレン、４−メトキシスチレン、４−トリフルオロメチルスチレン、４−アセトキシスチレン、４−フェニルスチレン、１−ビニルナフタレン、２−ビニルナフタレン、ビニルアントラセン、α―メチルスチレン、β―メチルスチレン、２−メチル−１−フェニルプロペン、スチルベン、ジビニルベンゼン、ジイソプロペニルベンゼン、４−イソプロペニルトルエン、シンナモニトリル又は１，１−ジフェニルエチレンなどが挙げられる。
【００５１】
上記（メタ）アクリル酸エステル化合物は、（メタ）アクリル酸アルキルエステル化合物又は（メタ）アクリル酸シクロアルキルエステル化合物であることがより好ましい。この（メタ）アクリル酸アルキルエステル化合物のアルキル基は直鎖でも分枝でもよい。（メタ）アクリル酸アルキルエステル化合物を構成するアルキル基の炭素数は１〜３０が好ましく、１〜２０がより好ましく、１〜１８が更に好ましく、１〜１６が特に好ましい。（メタ）アクリル酸シクロアルキルエステル化合物のシクロアルキル基の炭素数は３〜３０が好ましく、４〜２０がより好ましく、５〜１８が更に好ましく、６〜１６が特に好ましい。
上記（メタ）アクリル酸エステル化合物及び（メタ）アクリル酸シクロアルキルエステル化合物の具体例として、例えば、アクリル酸プロピル、アクリル酸イソプロピル、アクリル酸ｎ−ブチル、アクリル酸ｉｓｏ−ブチル、アクリル酸ｓｅｃ−ブチル、アクリル酸ｔｅｒｔ−ブチル、アクリル酸ヘキシル、アクリル酸シクロヘキシル、アクリル酸２−エチルヘキシル、アクリル酸ドデシル、メタクリル酸メチル、メタクリル酸エチル、メタクリル酸プロピル、メタクリル酸イソプロピル、メタクリル酸ｎ−ブチル、メタクリル酸ヘキシル、メタクリル酸シクロヘキシル、メタクリル酸２−エチルヘキシル又はメタクリル酸ドデシルを挙げることができる。
【００５２】
上記オレフィン化合物としては、例えば、エチレン、プロピレン、イソプレン、ブタジエン、イソブテン又は塩化ビニルを挙げることができる。本発明において、オレフィン化合物がビニリデン化合物と解釈できるものであっても、その構造が炭素原子と水素原子のみからなる場合には、ビニリデン化合物ではなくオレフィン化合物に分類する。
【００５３】
上記ビニリデン化合物としては、例えば、塩化ビニリデン、フッ化ビニリデン、テトラフルオロエチレン、塩化トリフルオロエチレン、又は、パーフルオロアルコキシトリフルオロエチレンを挙げることができる。
【００５４】
ポリアミド鎖含有ポリマーの溶媒に対する溶解性を高める観点から、ＮＰＡ構造は下記一般式（２）で表される構造単位の１種又は２種以上を有することが好ましい。
【００５５】
【化９】
0006574063.tif 000010
【００５６】
Ｒ４は炭素数１〜２０のアルキル基又は炭素数３〜２０のシクロアルキル基を示す。
Ｒ４として採り得る炭素数１〜２０のアルキル基は直鎖でも分岐を有してもよい。このアルキル基の炭素数は１〜１５が好ましく、１〜１２がさらに好ましく、１〜１０がさらに好ましく、１〜８がさらに好ましく、１〜６がさらに好ましい。
また、Ｒ４として採り得る炭素数１〜２０のアルキル基が置換基を有する形態である場合、この置換基はシクロアルキル基（好ましくは炭素数５〜８）、アリール基、ヒドロキシ基、アルコキシ基、アシル基、アシルオキシ基、カルボキシ基、アルコキシカルボニル基、ハロゲン原子、複素環基（好ましくは環構成原子数が５又は６、好ましくは環構成原子中のヘテロ原子の数が１〜３個）、又は＊＊−Ｏ−Ｃ（＝Ｏ）−ＮＨ−［フェニル基］（＊＊はアルキル基との結合部と示す。）が好ましく、シクロアルキル基又は＊＊−Ｏ−Ｃ（＝Ｏ）−ＮＨ−［フェニル基］がより好ましい。＊＊はアルキル基への結合部を示す。
Ｒ４として採り得る炭素数３〜２０のシクロアルキル基は、その炭素数が４〜１５がより好ましく、５〜１２がさらに好ましい。Ｒ４として採り得る炭素数３〜２０のシクロアルキル基は、このシクロアルキル基が有している置換基同士が互いに連結し、縮環を形成した形態であることも好ましい。
また、Ｒ４として採り得る炭素数３〜２０のシクロアルキル基が置換基を有する場合、この置換基はアルキル基（直鎖でも分岐を有していてもよい）であることが好ましく、炭素数１〜４のアルキル基であることが好ましく、メチル、エチル又はｔ−ブチルであることがより好ましい。
【００５７】
一般式（２）中、Ｒ５は水素原子又はアルキル基を示す。
Ｒ５として採り得るアルキル基は直鎖でも分岐を有してもよい。このアルキル基の炭素数は１〜１０が好ましく、１〜５がより好ましく、１〜３がさらに好ましい。Ｒ５はより好ましくはメチル又はエチルであり、さらに好ましくはメチルである。
Ｒ５は水素原子又はメチルが好ましい。
【００５８】
Ｒ６及びＲ７は水素原子、アルキル基、アリール基又はアルコキシカルボニル基を示す。
Ｒ６及びＲ７として採り得るアルキル基は直鎖でも分岐を有してもよい。このアルキル基の炭素数は１〜１０が好ましく、１〜５がより好ましく、１〜３がさらに好ましい。Ｒ６及びＲ７として採り得るアルキル基はより好ましくはメチル又はエチルであり、さらに好ましくはメチルである。
Ｒ６及びＲ７として採り得るアリール基は、その炭素数が６〜２０が好ましく、６〜１５がさらに好ましく、６〜１２が特に好ましく、とりわけフェニルが好ましい。
Ｒ６及びＲ７として採り得るアルコキシカルボニル基は、その炭素数が２〜１０が好ましく、２〜５がさらに好ましい。Ｒ６及びＲ７として採り得るアルコキシカルボニル基は、より好ましくはメトキシカルボニル又はエトキシカルボニルである。
【００５９】
上記一般式（２）で表される構造単位は、下記一般式（２−１）で表される構造単位であることが好ましい。
【化１０】
0006574063.tif 000011
【００６０】
一般式（２−１）中、Ｒ４及びＲ５は、それぞれ上記一般式（２）におけるＲ４及びＲ５と同義であり、好ましい形態も同じである。
【００６１】
ＮＰＡ構造を構成する構造単位は、ポリアミド鎖含有ポリマー層を形成する際の塗布液中に、ポリアミド鎖含有ポリマーをより高濃度に溶解する観点から、その溶解度パラメータδｔが１８〜２６であることが好ましく、１９〜２３であることがより好ましい。溶解度パラメータδｔは、文献“Properties  of  Polymers  3rd，ELSEVIER，(1990)”の第２１４〜２２０頁、「2)  Method  of  Hoy  (1985，1989)」欄に記載のAmorphous  Polymersについて求められるδｔを意味し、上記文献の上記の欄の記載にしたがい算出される。本発明において溶解度パラメータδｔの単位は「（ｃａｌ／ｃｍ３）１／２」である。
【００６２】
上記ＮＰＡ構造中、一般式（２）で表される構造単位の含有量は、１０質量％以上が好ましく、１５質量％以上がより好ましく、２５質量％以上がさらに好ましく、３５質量％以上がさらに好ましく、５０質量％以上がさらに好ましく、６０質量％以上がさらに好ましく、７０質量％以上がさらに好ましく、８０質量％以上がさらに好ましく、９０質量％以上が特に好ましい。また、上記ＮＰＡ構造が、一般式（２）で表される構造単位からなる形態も好ましい。
【００６３】
上記ポリアミド鎖含有ポリマー中、一般式（１）の構造単位を有するポリアミド鎖の含有量は４０質量％以上が好ましく、６０質量％以上がより好ましく、７０質量％以上がさらに好ましい。そして、上記ポリアミド鎖含有ポリマー中から上記ポリアミド鎖を除いた残部（ポリマー鎖）を構成するポリマー鎖は一般式（２）の構造単位からなることが好ましい。
【００６４】
上記ＮＰＡ構造を構成する構造単位の好ましい具体例を以下に示すが、本発明はこれらに限定されるものではない。
【００６５】
【化１１】
0006574063.tif 000012
【００６６】
上記ポリアミド鎖含有ポリマーを構成するポリアミド鎖は、水素結合、π−πスタッキング等により高いパッキング性を示す。また、本発明の積層体は、セルロースエステルフィルムと上記ポリアミド鎖を有するポリマーの層とを直に積層した構造をとり、層間の密着性にも優れる。そのため本発明の積層体は、セルロースエステルフィルムが有する所望の光学特性を備え、さらに高度の水分バリア性能を示す。本発明の積層体を偏光板保護フィルムとして用いた際には、偏光子の劣化を効果的に抑えることが可能となる。
上記ポリアミド鎖は、上記の高いパッキング性ゆえに溶媒に対する溶解性が低く、このポリアミド鎖からなるポリマーを用いた製膜には、溶融製膜法を適用せざるを得ない。しかし本発明においては、ポリアミド鎖含有ポリマーが上記ポリアミド鎖以外の部分構造を有する。このポリアミド鎖以外の部分構造として、溶媒に対する溶解性向上に寄与する構造を採用することができ、ポリマーの溶媒和を効果的に高めるが可能となる。結果、製膜の際にはより簡便でエネルギー効率に優れた溶液製膜が可能となる。上記ポリアミド鎖含有ポリマー中には、ポリアミド鎖の部分構造とその他の部分構造とがそれぞれ偏在してまとまって存在するため、ポリアミド鎖の低透湿性を効果的に引き出すことができるものと推定される。
【００６７】
本発明に用いる上記ポリアミド鎖含有ポリマーの重量平均分子量（Ｍｗ）は、フィルム面状の観点から、５，０００以上であることが好ましく、１５，０００以上であることがより好ましく、３０，０００以上であることが更に好ましい。一方、本発明に用いる上記ポリアミド鎖含有ポリマーの重量平均分子量は、製膜性の観点から、１，０００，０００以下であることが好ましく、８００，０００以下であることがより好ましく、５００，０００以下であることが更に好ましく、２００，０００以下であることが特に好ましく、１５０，０００以下であることが最も好ましい。
分子量の測定は、後述する実施例に記載する方法等で測定することができる。
【００６８】
上記ポリアミド鎖含有ポリマー層の膜厚に特に制限はなく、１〜２５μｍが好ましく、１〜２０μｍがより好ましく、１〜１５μｍが特に好ましい。
【００６９】
＜セルロースエステル層＞
本発明の積層体を構成するセルロースエステル層は、層中にセルロースエステルを５０質量％以上含有する層である。セルロースエステル層中のセルロースエステルの含有量は６０質量％以上が好ましく、７０質量％以上がより好ましく、８０質量％以上が更に好ましく、８５質量％以上が特に好ましい。セルロースエステル層中のセルロースエステルの含有量の上限は、通常は９６質量％以下であり、９５質量％以下が好ましく、９２質量％以下が更に好ましい。この場合、セルロースエステルを除く残部には、例えば後述する添加剤等が含まれる。
【００７０】
−  セルロースエステル  −
本発明のセルロースエステル層の製造において、原料として用いるセルロースエステルについて説明する。
セルロースエステルは、セルロースエステルフィルムの製造に用いられるセルロースエステルであれば特に制限されることなく用いることができる。
セルロースを構成する、β−１，４結合しているグルコース単位は、２位、３位及び６位に遊離のヒドロキシ基を有している。セルロースエステルは、これらのヒドロキシ基の一部をエステル化剤等によりエステル化した重合体（ポリマー）である。
セルロースとしては、綿花リンタ及び木材パルプ（広葉樹パルプ，針葉樹パルプ）等があり、いずれの原料セルロースから得られるセルロースでも使用でき、場合により混合して使用してもよい。原料セルロースは、例えば、丸澤、宇田著，「プラスチック材料講座（１７）繊維素系樹脂」，日刊工業新聞社（１９７０年発行）又は発明協会公開技報公技番号２００１−１７４５号（７頁〜８頁）に記載のセルロースを用いることができる。
セルロースエステルとしては、セルロースエステルフィルムの製造に用いられる公知のセルロースエステルを何ら制限なく用いることができる。なかでもセルロースアシレートを用いることが好ましい。
【００７１】
（セルロースアシレート）
本発明に用いるセルロースアシレートは、セルロースアシレートフィルムの製造に用いられる公知のセルロースアシレートを何ら制限なく用いることができる。
アシル置換度（以下、単に「置換度」ということがある）は、２位、３位及び６位に位置するセルロースのヒドロキシ基のアシル化の度合いを示すものであり、すべてのグルコース単位の２位、３位及び６位のヒドロキシ基がいずれもアシル化された場合、総アシル置換度は３である。例えば、すべてのグルコース単位で、６位のみがすべてアシル化された場合、総アシル置換度は１である。同様に、全グルコースの全ヒドロキシ基において、各々のグルコース単位で、６位及び２位のいずれか一方のすべてがアシル化された場合も、総アシル置換度は１である。
すなわち置換度は、グルコース分子中の全ヒドロキシ基がすべてアシル化された場合を３として、アシル化の度合いを示すものである。
セルロースアシレートの置換度は、手塚他，Ｃａｒｂｏｈｙｄｒａｔｅ．Ｒｅｓ．，２７３，８３−９１（１９９５）に記載の方法、又は、ＡＳＴＭ−Ｄ８１７−９６に規定の方法に準じて測定することができる。
【００７２】
本発明に用いるセルロースアシレートの総アシル置換度は透湿度の観点から１．５０以上３．００以下であることが好ましく、２．００〜２．９７であることがより好ましく、２．３０以上２．９７未満であることが更に好ましく、２．３０〜２．９５であることが特に好ましい。
【００７３】
本発明に用いるセルロースアシレートのアシル基に、特に制限はなく、１種のアシル基を有する形態でもよいし、２種以上のアシル基を有する形態でもよい。本発明に用いうるセルロースアシレートは、炭素原子数２以上のアシル基を置換基として有することが好ましい。炭素原子数２以上のアシル基に特に制限はなく、脂肪族のアシル基でもよいし、芳香族のアシル基でもよい。炭素原子数２以上のアシル基の具体例として、アセチル、プロピオニル、ブタノイル、ヘプタノイル、ヘキサノイル、オクタノイル、デカノイル、ドデカノイル、トリデカノイル、テトラデカノイル、ヘキサデカノイル、オクタデカノイル、イソブタノイル、ｔｅｒｔ−ブタノイル、シクロヘキサンカルボニル、オレオイル、ベンゾイル、ナフチルカルボニル、シンナモイルなどが挙げられる。これらの中でも、アセチル、プロピオニル、ブタノイル、ドデカノイル、オクタデカノイル、ｔｅｒｔ−ブタノイル、オレオイル、ベンゾイル、ナフチルカルボニル、シンナモイルが好ましく、更に好ましくはアセチル、プロピオニル、ブタノイルである。
【００７４】
セルロースアシレートのアシル基としてアセチル基のみを用いたセルロースアセテートは、本発明に好適に用いることができ、このセルロースアセテートの総アシル置換度は、透湿度及び光学特性の観点から、２．００以上３．００以下であることが好ましく、２．２０〜３．００であることがより好ましく、２．３０〜３．００であることが更に好ましく、２．３０〜２．９７であることが更に好ましく、２．３０〜２．９５であることが特に好ましい。
【００７５】
２種類以上のアシル基を有する混合脂肪酸エステルも本発明におけるセルロースアシレートとして好ましく用いることができる。なかでも混合脂肪酸エステルのアシル基には、アセチル基と炭素数が３〜４のアシル基が含まれることが好ましい。また、混合脂肪酸エステルがアシル基としてアセチル基を含む場合、そのアセチル置換度は２．５未満が好ましく、１．９未満が更に好ましい。一方、炭素数が３〜４のアシル基を含む場合の炭素数が３〜４のアシル基の置換度は０．１〜１．５であることが好ましく、０．２〜１．２であることがより好ましく、０．５〜１．１であることが特に好ましい。
また、特開２００８−２０８９６号公報の段落［００２３］〜［００３８］に記載の、脂肪酸アシル基と置換若しくは無置換の芳香族アシル基とを有する混合酸エステルも好ましく用いることができる。
【００７６】
本発明においては、エステル基及び置換度の一方又は両方が異なる、２種のセルロースエステルないしセルロースアシレートを併用することもできる。この場合、後述する共流延法等により、異なるセルロースエステルからなる積層構造として形成してもよい。
【００７７】
本発明に用いるセルロースエステルないしセルロースアシレートは、その重合度が２５０〜８００が好ましく、３００〜６００が更に好ましい。また、本発明に用いるセルロースエステルないしセルロースアシレートは、その数平均分子量が４００００〜２３００００が好ましく、６００００〜２３００００が更に好ましく、７５０００〜２０００００が最も好ましい。
重合度は、ゲル浸透クロマトグラフィー（Ｇｅｌ  Ｐｅｒｍｅａｔｉｏｎ  Ｃｈｒｏｍａｔｏｇｒａｐｈｙ；ＧＰＣ）によりポリスチレン換算で測定される数平均分子量をセルロースエステルないしセルロースアシレートのグルコピラノース単位の分子量で除することで求めることができる。
【００７８】
本発明に用いるセルロースエステルは常法により合成することができる。例えばセルロースアシレートであれば、アシル化剤として酸無水物又は酸塩化物を用いて合成できる。上記アシル化剤が酸無水物である場合は、反応溶媒として有機酸（例えば、酢酸）又は塩化メチレンが使用される。また、触媒として、硫酸のようなプロトン性触媒を用いることができる。アシル化剤が酸塩化物である場合は、触媒として塩基性化合物を用いることができる。セルロースアシレートの一般的な工業的生産では、セルロースを目的のアシル基に対応する有機酸（酢酸、プロピオン酸、酪酸等）又はそれらの酸無水物（無水酢酸、無水プロピオン酸、無水酪酸等）を用いてそのヒドロキシ基がエステル化される。
例えば、綿花リンタ又は木材パルプ由来のセルロースを原料とし、これを酢酸等の有機酸で活性化処理した後、硫酸触媒の存在下で、所望の構造の有機酸を用いてエステル化することによりセルロースアシレートを得ることができる。また、アシル化剤として有機酸無水物を用いる場合には、一般にセルロース中に存在するヒドロキシ基の量に対して有機酸無水物を過剰量で使用してセルロースをエステル化する。
またセルロースアシレートは、例えば、特開平１０−４５８０４号公報に記載された方法により合成することもできる。
【００７９】
また、本発明のセルロースエステル層中には、本発明の効果を損なわない範囲でセルロースエステルに加えて他の樹脂（例えば（メタ）アクリル樹脂等）を併用して用いることもできる。セルロースエステルフィルム中の上記他の樹脂の含有量は、セルロースエステルフィルム中、４０質量％以下が好ましく、３０質量％以下がより好ましく、２０質量％以下が更に好ましく、１５質量％以下が特に好ましく、１０質量％以下が最も好ましい。
【００８０】
＜セルロースエステル層の形成＞
続いて上記セルロースエステル層の形成について説明する。
上記セルロースエステル層の形成は、特に限定されるものではなく、例えば溶融製膜法又は溶液製膜法（ソルベントキャスト法）により形成することが好ましく、添加剤の揮散及び／又は分解を考慮すると溶液製膜法により形成することがより好ましい。ソルベントキャスト法を利用したポリマーフィルムの製造例については、米国特許第２，３３６，３１０号、同第２，３６７，６０３号、同第２，４９２，０７８号、同第２，４９２，９７７号、同第２，４９２，９７８号、同第２，６０７，７０４号、同第２，７３９，０６９号及び同第２，７３９，０７０号の各明細書、英国特許第６４０７３１号及び同第７３６８９２号の各明細書、並びに特公昭４５−４５５４号、同４９−５６１４号、特開昭６０−１７６８３４号、同６０−２０３４３０号及び同６２−１１５０３５号等の各公報を参考にすることができる。また、上記セルロースエステル層は、延伸処理が施されていてもよい。延伸処理の方法及び条件については、例えば、特開昭６２−１１５０３５号、特開平４−１５２１２５号、同４−２８４２１１号、同４−２９８３１０号、同１１−４８２７１号等の各公報を参照することができる。
【００８１】
（流延）
溶液の流延方法としては、調製されたドープを加圧ダイから金属支持体上に均一に押出す方法、一旦金属等の支持体上に流延されたドープをブレードで膜厚を調節するドクターブレードによる方法、逆回転するロールで調節するリバースロールコーターによる方法等があり、加圧ダイによる方法が好ましい。加圧ダイにはコートハンガータイプ及びＴダイタイプ等があるが、いずれも好ましく用いることができる。また、ここで挙げた方法以外にも、従来知られているセルロースエステル溶液を流延製膜する種々の方法で実施することができ、用いる溶媒の沸点等の違いを考慮して各条件を設定することができる。
【００８２】
セルロースエステル層は単層であっても複層であってもよく、複層とする場合には、共流延法、逐次流延法又は塗布法などの積層流延法を用いることが好ましく、特に共流延（多層共流延ともいう。）法を用いることが、安定製造及び生産コスト低減の観点から特に好ましい。
共流延法及び逐次流延法によりセルロースエステル層を製造する場合には、まず、各層用のセルロースエステル溶液（ドープともいう）を調製し、この溶液を支持体上に流延する。
共流延法（重層同時流延）では、まず、流延用支持体（バンド又はドラム）の上に、各層（３層あるいはそれ以上でもよい）各々の流延用ドープを別々のスリットなどから同時に押出すことができる流延用ダイを用いてドープを押出して、各層同時に流延する。流延後、適当な時間をおいて支持体から剥ぎ取って、乾燥しフィルムを成形する流延法である。共流延ダイを用いることにより、例えば、流延用支持体の上に表層用ドープから形成された表層２層と、これら表層に挟まれたコア層用ドープからなるコア層の計３層を、支持体上に同時に押出して流延することができる。
【００８３】
逐次流延法では、流延用支持体の上に、まず、第１層用の流延用ドープを流延用ダイから押出して、流延し、乾燥あるいは乾燥することなく、その上に第２層用の流延用ドープを流延用ダイから押出して流延する要領で、必要なら第３層以上まで逐次ドープを流延・積層して、適当な時間をおいて支持体から剥ぎ取って乾燥し、セルロースエステル層を形成する。
また塗布法では、一般的には、コア層を溶液製膜法によりフィルム状に形成し、その表層に、目的のセルロースエステル溶液である塗布液を塗布し、乾燥して、積層構造のセルロースエステル層を形成する。
【００８４】
（延伸）
上記セルロースエステル層は、上記の流延、乾燥後、延伸処理されていることも好ましい。セルロースエステル層の延伸方向はフィルム搬送方向（ＭＤ(Machine  Direction)方向）と搬送方向に直交する方向（ＴＤ（Transverse  Direction）方向）のいずれでもよい。後に続く偏光板加工プロセスを考慮すると、ＴＤ方向であることが好ましい。延伸処理は２段階以上に分けて複数回行ってもよい。
【００８５】
ＴＤ方向に延伸する方法は、例えば、特開昭６２−１１５０３５号、特開平４−１５２１２５号、同４−２８４２１１号、同４−２９８３１０号、同１１−４８２７１号などの各公報に記載されている。ＴＤ方向の延伸の場合、フィルムの巾をテンターで保持しながら搬送して、テンターの巾を徐々に広げることによって延伸することができる。またポリマーフィルムの乾燥後に、延伸機を用いて延伸すること（好ましくはロング延伸機を用いる一軸延伸）もできる。
ＭＤ方向の延伸の場合、例えば、フィルムの搬送ローラの速度を調節して、フィルムの剥ぎ取り速度よりも巻き取り速度を速くすることで行うことができる。
【００８６】
本発明の積層体を偏光子の保護膜（偏光板保護フィルムとも呼ぶ）として使用する場合には、偏光板を斜めから見たときの光漏れを抑制するため、偏光子の透過軸とセルロースエステル層の面内の遅相軸を平行に配置する態様が好ましい。連続的に製造されるロールフィルム状の偏光子の透過軸は、一般的に、ロールフィルムの幅方向に平行であるので、上記ロールフィルム状の偏光子とロールフィルム状のセルロースエステル層からなる保護膜を連続的に貼り合せるためには、ロールフィルム状の保護膜の面内遅相軸は、セルロースエステル層の幅方向に平行であることが必要となる。したがって、ＴＤ方向により多く延伸することが好ましい。また延伸処理は、製膜工程の途中で行ってもよいし、製膜して巻き取った原反を延伸処理してもよい。
【００８７】
ＴＤ方向の延伸は５〜１００％が好ましく、より好ましくは５〜８０％、特に好ましくは５〜４０％とする。なお、未延伸の場合、延伸は０％となる。延伸処理は製膜工程の途中で行ってもよいし、製膜して巻き取った原反を延伸処理してもよい。前者の場合には残留溶剤量を含んだ状態で延伸を行ってもよく、残留溶剤量＝（残存揮発分質量／加熱処理後フィルム質量）×１００％が０．０５〜５０％の状態で延伸することが好ましい。残留溶剤量が０．０５〜５％の状態で５〜８０％延伸することがより好ましい。
【００８８】
＜添加剤＞
上記セルロースエステル層は、本発明の効果を損なわない範囲で、添加剤を含んでいてもよい。添加剤としては、公知の可塑剤、有機酸、色素、ポリマー、レターデーション調整剤、紫外線吸収剤、酸化防止剤又はマット剤などが例示される。これらについては、特開２０１２−１５５２８７号公報の段落番号［００６２］〜［００９７］の記載を参酌でき、これらの内容は本願明細書に組み込まれる。また、添加剤としては、剥離促進剤、有機酸、多価カルボン酸誘導体を挙げることもできる。これらについては、国際公報ＷＯ２０１５／００５３９８号段落［０２１２］〜［０２１９］の記載を参酌でき、これらの内容は本願明細書に組み込まれる。更に、添加剤として、後述する、ラジカル捕捉剤、劣化防止剤又はバルビツール酸化合物なども挙げることができる。
添加剤の含有量（上記セルロースエステル層が二種以上の添加剤を含有する場合には、それらの合計含有量）は、セルロースエステル１００質量部に対して５０質量部以下であることが好ましく、３０質量部以下であることがより好ましく、５〜３０質量部であることが更に好ましい。
【００８９】
（可塑剤）
好ましい添加剤の１つとしては、可塑剤を挙げることができる。可塑剤をセルロースエステル層に添加することにより、セルロースエステル層の疎水性を高めることができる。この点は、セルロースエステル層の含水率を低下させる観点から好ましい。このような可塑剤を使用することは、セルロースエステル層を有する積層体を、偏光板保護フィルムとして用いた場合、湿度に起因する画像表示装置の表示ムラを発生しにくくすることができるため、好ましい。
【００９０】
可塑剤としては、特に限定されないが、多価アルコールの多価エステル化合物（以下、「多価アルコールエステル可塑剤」とも記載する。）、重縮合エステル化合物（以下、「重縮合エステル可塑剤」とも記載する。）、又は、炭水化物化合物（以下、「炭水化物誘導体可塑剤」とも記載する。）を挙げることができる。多価アルコールエステル可塑剤については、国際公開第２０１５／００５３９８号の段落［００８１］〜［００９８］、重縮合エステル可塑剤については、同公報の段落［００９９］〜［０１２２］、炭水化物誘導体可塑剤については、同公報の段落［０１２３］〜［０１４０］を参照でき、これらの内容は本願明細書に組み込まれる。
可塑剤の分子量は、添加することによる上記効果を良好に得る観点からは、３０００以下であることが好ましく、１５００以下であることがより好ましく、１０００以下であることが更に好ましい。また、可塑剤の分子量は、低揮散性の観点からは、例えば３００以上であり、好ましくは３５０以上である。なお、多量体の可塑剤については、分子量とは、数平均分子量をいうものとする。
【００９１】
可塑剤の含有量は、可塑剤の添加効果と可塑剤の析出抑制とを両立する観点から、可塑剤を添加する層の樹脂（セルロースエステル）１００質量部に対して、１〜２０質量部とすることが好ましく、２〜１５質量部とすることがより好ましく、５〜１５質量部とすることが更に好ましい。
可塑剤は、２種類以上を併用してもよい。２種類以上を併用する場合も、含有量の具体例及び好ましい範囲は上記と同一である。
【００９２】
（酸化防止剤）
好ましい添加剤の１つとしては、酸化防止剤を挙げることもできる。酸化防止剤については、国際公開第２０１５／００５３９８号の段落［０１４３］〜［０１６５］の記載を参酌でき、これらの内容は本願明細書に組み込まれる。
【００９３】
（ラジカル捕捉剤）
好ましい添加剤の１つとしては、ラジカル補捉剤を挙げることもできる。ラジカル補捉剤については、国際公開第２０１５／００５３９８号段落［０１６６］〜［０１９９］の記載を参酌でき、これらの内容は本願明細書に組み込まれる。
【００９４】
（劣化防止剤）
好ましい添加剤の１つとしては、劣化防止剤を挙げることもできる。劣化防止剤については、国際公開第２０１５／００５３９８号段落［０２０５］〜［０２０６］の記載を参酌でき、これらの内容は本願明細書に組み込まれる。
【００９５】
（バルビツール酸化合物）
上記セルロースエステル層は、バルビツール酸構造を有する化合物（バルビツール酸化合物）を含有することもできる。バルビツール酸化合物は、この化合物を添加することにより、セルロースエステル層に各種機能を発現させることができる化合物である。例えば、バルビツール酸化合物は、セルロースエステル層の硬度向上に有効である。また、バルビツール酸化合物は、この化合物を含むセルロースエステル層を備えた偏光板の、光、熱又は湿度等に対する耐久性の改良にも有効である。上記セルロースエステル層に使用可能なバルビツール酸化合物については、例えば、国際公開第２０１５／００５３９８号段落［００２９］〜［００６０］の記載を参酌でき、これらの内容は本願明細書に組み込まれる。
【００９６】
＜鹸化処理＞
上記セルロースエステル層は、アルカリ鹸化処理することにより、ポリビニルアルコールのような偏光子の材料との密着性を高めることができる。
鹸化の方法については、特開２００７−８６７４８号公報の段落番号［０２１１］及び段落番号［０２１２］に記載されている方法を用いることができる。
【００９７】
例えば、セルロースエステル層に対するアルカリ鹸化処理は、フィルム表面をアルカリ溶液に浸漬した後、酸性溶液で中和し、水洗して乾燥するサイクルで行われることが好ましい。アルカリ溶液としては、水酸化カリウム溶液、水酸化ナトリウム溶液が挙げられる。水酸化イオンの濃度は０．１〜５．０モル／Ｌの範囲が好ましく、０．５〜４．０モル／Ｌの範囲が更に好ましい。アルカリ溶液温度は、室温〜９０℃の範囲が好ましく、４０〜７０℃の範囲が更に好ましい。
【００９８】
アルカリ鹸化処理の代わりに、特開平６−９４９１５号公報又は特開平６−１１８２３２号公報に記載されているような易接着加工を施してもよい。
【００９９】
上記セルロースエステル層の膜厚は、１〜８０μｍが好ましく、１〜６０μｍがより好ましく、３〜６０μｍが更に好ましい。
セルロースエステル層が３層以上の積層構造を有する場合、コア層の膜厚は３〜７０μｍが好ましく、５〜６０μｍがより好ましい。３層構造である場合のスキン層Ａ及びスキン層Ｂの膜厚は、ともに、０．５〜２０μｍが好ましく、０．５〜１０μｍがより好ましく、０．５〜３μｍが更に好ましい。なお、コア層は、積層構造において内部に位置する層、３層構造である場合は中間に位置する層をいい、スキン層Ａ、Ｂは積層構造ないし３層構造において、外側に位置する層をいう。
【０１００】
［積層体の製造方法］
本発明の積層体の製造方法について説明する。
本発明の積層体の製造方法は、特に限定されるものではなく、公知の方法を採用することができる。溶融製膜法又は溶液製膜法の他、後述する方法でセルロースエステル層を作製した後、各種公知の塗布方法によりポリアミド鎖含有ポリマー層を形成し、積層体を製造することもできる。このような塗布方法としては特に制限はないが、マイクログラビア塗工方式を好ましく用いることができる。なお、いずれの塗布方法を用いた場合であっても、ポリアミド鎖含有ポリマーを、適宜の溶媒に適宜の濃度で溶解したものであれば、塗布液は特に限定されず、塗工条件及び製膜条件も特に限定されない。
溶融製膜法としては、Ｔ−ダイ法などの製造法を用いることが好ましく、特に同時共押し出し法を用いることが好ましい。溶液製膜法としては、上記共流延法、逐次流延法又は塗布法などの積層流延法を用いることが好ましく、特に同時共流延（同時多層共流延ともいう。）法を用いることが、安定製造及び生産コスト低減の観点から特に好ましい。
【０１０１】
＜積層体の物性ないし特性＞
本発明の積層体は、下記の物性ないし特性を有することが好ましい。
【０１０２】
（ヘイズ）
本発明の積層体は、下記方法により測定されるヘイズが１％以下であることが好ましく、０．７％以下であることがより好ましく、０．５％以下であることが特に好ましい。このようなヘイズを示す積層体は、透明性に優れ、液晶表示装置のフィルム部材として好適である。ヘイズの下限値は、例えば０．００１％以上であるが、特に限定されない。
ヘイズは、積層体４０ｍｍ×８０ｍｍを用いて、２５℃、相対湿度６０％の環境下で、ヘイズメーター（ＨＧＭ−２ＤＰ、スガ試験機株式会社）を用いて、ＪＩＳ  Ｋ７１３６（２０００）に従って測定する。
【０１０３】
（膜厚）
本発明の積層体の膜厚は、用途に応じ適宜定めることができるが、例えば、５〜１００μｍとすることができる。５μｍ以上とすることにより、ウェブ状のフィルムを作製する際のハンドリング性が向上し好ましい。また、１００μｍ以下とすることにより、湿度変化に対応しやすく、光学特性を維持しやすくなる。
上述の画像表示装置の薄型化への要求に応えるためには、積層体は薄膜化されていることが好ましく、この場合の積層体の膜厚は、例えば、８〜８０μｍが好ましく、１０〜７０μｍがより好ましい。
【０１０４】
（透湿度）
上記積層体の透湿度は、ＪＩＳ  Ｚ−０２０８の記載を基に、４０℃、相対湿度９０％の条件において測定される。
本発明の積層体の透湿度は、１６００ｇ／ｍ２／ｄａｙ未満であることが好ましく、１０００ｇ／ｍ２／ｄａｙ未満であることがより好ましく、５００ｇ／ｍ２／ｄａｙ未満であることが更に好ましく、２５０ｇ／ｍ２／ｄａｙ未満であることが特に好ましい。積層体の透湿度を上記範囲に制御することで、本発明の積層体を搭載した液晶表示装置の常温、高湿及び高温高湿環境経時後の、液晶セルの反り、及び／又は黒表示時の表示ムラを抑制できる。
【０１０５】
（含水率）
上記積層体の含水率（平衡含水率）は、偏光板の保護フィルムとして用いる際、ポリビニルアルコールなどの親水性熱可塑性樹脂との接着性を損なわないために、膜厚に関わらず、２５℃、相対湿度８０％における含水率が、０〜４質量％であることが好ましい。含水率は、０〜２．５質量％であることがより好ましく、０〜１．５質量％であることが更に好ましい。平衡含水率が４質量％以下であれば、レターデーションの湿度変化による依存性が大きくなり過ぎず、液晶表示装置の常温、高湿及び高温高湿環境経時後の黒表示時の表示ムラを抑止の点からも好ましい。
含水率の測定法は、フィルム試料７ｍｍ×３５ｍｍを水分測定器、試料乾燥装置「ＣＡ−０３」及び「ＶＡ−０５」（ともに三菱化学社製）を用いてカールフィッシャー法で測定することができる。含水率は水分量（ｇ）を試料質量（ｇ）で除して算出できる。
【０１０６】
［偏光板］
本発明の偏光板は、偏光子と、この偏光子の保護フィルムとして本発明の積層体を少なくとも１枚含む。すなわち本発明の偏光板は光学フィルムないし偏光板保護フィルムとして好適に用いることができる。通常は、偏光子の両面を本発明の積層体で挟み両面を保護した偏光板が広く用いられている。
【０１０７】
偏光子としては、例えば、ポリビニルアルコールフィルムをヨウ素溶液中に浸漬して延伸したもの等を用いることができる。ポリビニルアルコールフィルムをヨウ素溶液中に浸漬して延伸した偏光子を用いる場合、例えば、接着剤を用いて偏光子の少なくとも一方の面に、上記積層体におけるセルロースエステル層の鹸化処理面を貼り合わせることができる。
【０１０８】
本発明の積層体は、偏光板保護フィルムとして用いることができる。偏光板保護フィルムとして用いる場合、本発明の偏光板の作製方法は特に限定されず、一般的な方法に準じて作製することができる。例えば、本発明の積層体をアルカリ処理し、ポリビニルアルコールフィルムを沃素溶液中に浸漬延伸して作製した偏光子の両面に完全ケン化ポリビニルアルコール水溶液を用いて貼り合わせる方法がある。アルカリ処理の代わりに特開平６−９４９１５号公報又は特開平６−１１８２３２号公報に記載されているような易接着加工を施してもよい。またその他の表面処理を行うこともできる。その他の表面処理としては、例えば、コロナ放電、グロー放電、紫外線（ＵＶ）照射、火炎処理等の方法が挙げられる。
積層体がセルロースエステル層の片面にポリアミド鎖含有ポリマー層が設けられた形態である場合、上記積層体の偏光子との貼合面は、ポリアミド鎖含有ポリマー層の側でもよいし、セルロースエステル層の側でもよい。本発明の効果をより高める観点から、ポリアミド鎖含有ポリマー層の側を偏光子と直接貼合することが好ましい。
【０１０９】
本発明の積層体の偏光子への貼り合せは、偏光子の透過軸と本発明の積層体の遅相軸が平行、直交又は４５°となるように貼り合せることが好ましい。遅相軸の測定は、公知の種々の方法で測定することができ、例えば、複屈折計（ＫＯＢＲＡＤＨ、王子計測機器（株）製）を用いて行うことができる。
ここで、平行、直交又は４５°については、本発明が属する技術分野において許容される誤差の範囲を含む。例えば、それぞれ平行、直交及び４５°に関する厳密な角度から±１０°の範囲内であることを意味し、厳密な角度との誤差は、±５°の範囲内が好ましく、±３°の範囲内がより好ましい。
偏光子の透過軸と本発明の積層体の遅相軸についての平行とは、本発明の積層体の主屈折率ｎｘの方向と偏光子の透過軸の方向とが±１０°の角度で交わっていることを意味する。この角度は、±５°の範囲内が好ましく、より好ましくは±３°の範囲内、更に好ましくは±１°の範囲内、最も好ましくは±０．５°の範囲内である。
また、偏光子の透過軸と本発明の積層体の遅相軸についての直交とは、本発明の積層体の主屈折率ｎｘの方向と偏光子の透過軸の方向とが９０°±１０°の範囲内の角度で交わっていることを意味する。この角度は、好ましくは９０°±５°の範囲内、より好ましくは９０°±３°の範囲内、更に好ましくは９０°±１°の範囲内、最も好ましくは９０°±０．１°の範囲内である。上述のような範囲であれば、偏光板クロスニコル下における偏光度性能の低下が抑制され、光抜けが低減され好ましい。
【０１１０】
偏光板保護フィルムと偏光子とを貼り合わせるのに使用される接着剤としては、特に限定されないが、例えば、ポリビニルアルコール又はポリビニルアセタール（例えば、ポリビニルブチラール）の水溶液、ビニル系ポリマー（例えば、ポリブチルアクリレート）のラテックス、紫外線硬化型の接着剤等が挙げられる。特に好ましい接着剤は、完全鹸化ポリビニルアルコールの水溶液又は紫外線硬化型の接着剤である。
【０１１１】
偏光板は偏光子及びその両面を保護する保護フィルムで構成されており、保護フィルムの少なくとも１枚を、本発明の積層体とすることが好ましい。本発明の偏光板は、偏光板保護フィルムとして本発明の積層体を備えている。したがって、偏光子の劣化が効果的に防止され、高い偏光子耐久性を示す。更にこの偏光板は表面にセパレートフィルムを貼合して構成されることも好ましい。セパレートフィルムは偏光板出荷時、製品検査時等において偏光板を保護する目的で用いられる。セパレートフィルムは液晶板へ貼合する接着層をカバーする目的で用いられ、偏光板を液晶板へ貼合する面側に用いられる。
【０１１２】
［偏光板の光学特性］
＜偏光度＞
本発明の偏光板は、偏光度が９５．０％以上であることが好ましく、９８％以上であることがより好ましく、最も好ましくは９９．５％以上である。
【０１１３】
本発明において、偏光板の偏光度は、日本分光社製の自動偏光フィルム測定装置ＶＡＰ−７０７０を用いて測定することができる。より詳細には、実施例欄に記載の方法により、測定できる。
【０１１４】
＜偏光度変化量＞
本発明の偏光板は、湿熱経時条件下における耐久性に優れる。このため、後述する偏光板耐久性試験前後での偏光度の変化量は小さい。
本発明の偏光板は、日本分光社製の自動偏光フィルム測定装置ＶＡＰ−７０７０を用いて直交透過率及び平行透過率を測定し、偏光度を算出し、特に、８５℃、相対湿度８５％の環境下で５００時間保存した場合の偏光度変化量が３％未満であるのが好ましい。
【０１１５】
＜その他の特性＞
本発明の偏光板のその他の好ましい光学特性等については、特開２００７−０８６７４８号公報の段落番号［０２３８］〜［０２５５］に記載されており、これらの特性を満たすことが好ましい。
【０１１６】
［画像表示装置］
本発明の偏光板は画像表示装置用途として好ましく用いられる。かかる画像表示装置として、液晶表示装置及び有機エレクトロルミネッセンス表示装置が挙げられる。有機エレクトロルミネッセンス表示装置に用いる場合、例えば反射防止用途に用いられる。なかでも本発明の偏光板は液晶表示装置に好適に用いられる。
＜液晶表示装置＞
本発明の画像表示装置としての一実施形態である液晶表示装置は、液晶セルと、この液晶セルの少なくとも一方に配置された本発明の偏光板とを含む。
【０１１７】
本発明の画像表示装置としての一実施形態である液晶表示装置は、二枚の電極基板の間に液晶を担持してなる液晶セルと、その両側に配置された二枚の偏光板と、必要に応じて上述の液晶セルと偏光板との間に少なくとも一枚の光学補償フィルムとを、有している。
上記液晶表示装置の好ましい実施形態について説明する。
【０１１８】
図２は、上記液晶表示装置の一実施形態を示す概略図である。図２において、液晶表示装置２０は、液晶層２４とこの両表面側（図２において上下という）に配置された第１（液晶セル上）電極基板２３及び第２（液晶セル下）電極基板２５とを有する液晶セル、液晶セルの両側に配置された第１（上側）偏光板２１及び第２（下側）偏光板２６を有する。液晶セルと各偏光板との間にカラーフィルターを配置してもよい。液晶表示装置２０を透過型として使用する場合は、冷陰極あるいは熱陰極蛍光管、あるいは発光ダイオード、フィールドエミッション素子、エレクトロルミネッセント素子を光源とするバックライトを背面に配置する。液晶セルの基板は、一般に５０μｍ〜２ｍｍの厚さを有する。
第１偏光板２１及び第２偏光板２６は、図示しないが、通常は、それぞれ２枚の偏光板保護フィルムで偏光子を挟むように積層した構成を有している。本発明の液晶表示装置２０は、少なくとも一方の偏光板が本発明の偏光板であることが好ましい。また、２枚の偏光板のうち、第１偏光板２１（視認側偏光板）の偏光板保護フィルムとして本発明の積層体を配置した上で、更に第２偏光板２６（バックライト側偏光板）の偏光板保護フィルムとして本発明の積層体を配置することも好ましい。これにより、２枚の偏光板に含まれる偏光子の伸縮を抑止し、パネルの反りを防止するができる。本発明の液晶表示装置２０は、装置の外側（液晶セルから遠い側）から、偏光板保護フィルムとしての本発明の積層体、偏光子、一般の透明保護フィルムの順序で積層することも好ましい。
【０１１９】
液晶セルの液晶層２４は、通常、二枚の基板の間にスペーサーを挟み込んで形成した空間に液晶が封入されて、形成されている。透明電極層は、導電性物質を含む透明な膜として基板上に形成される。これにより、基板と透明電極層とを備えた電極基板となる。液晶セルには、更にガスバリアー層、ハードコート層又は（透明電極層の接着に用いる）アンダーコート層（下塗り層）を設けてもよい。これらの層は、通常、基板上に設けられる。
【０１２０】
本発明の積層体は、液晶表示装置の光学補償フィルムとしても好ましく用いることもできる。この場合、液晶表示装置が、二枚の電極基板の間に液晶を担持してなる液晶セル、その両側に配置された二枚の偏光子、及び上述の液晶セルと偏光子との間に少なくとも一枚の本発明の積層体を光学補償フィルムとして配置した構成であることが更に好ましい。
【０１２１】
（液晶表示装置の種類）
本発明の積層体は、様々な表示モードの液晶セルに用いることができる。ＴＮ（Ｔｗｉｓｔｅｄ Ｎｅｍａｔｉｃ）、ＩＰＳ（Ｉｎ−ＰｌａｎｅＳｗｉｔｃｈｉｎｇ）、ＦＬＣ（Ｆｅｒｒｏｅｌｅｃｔｒｉｃ  Ｌｉｑｕｉｄ Ｃｒｙｓｔａｌ）、ＡＦＬＣ（Ａｎｔｉ−ｆｅｒｒｏｅｌｅｃｔｒｉｃ  Ｌｉｑｕｉｄ  Ｃｒｙｓｔａｌ）、ＯＣＢ（Ｏｐｔｉｃａｌｌｙ  Ｃｏｍｐｅｎｓａｔｏｒｙ  Ｂｅｎｄ）、ＳＴＮ（Ｓｕｐｅｒ  Ｔｗｉｓｔｅｄ  Ｎｅｍａｔｉｃ）、ＶＡ（Ｖｅｒｔｉｃａｌｌｙ  Ａｌｉｇｎｅｄ）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）、及びＨＡＮ（Ｈｙｂｒｉｄ  Ａｌｉｇｎｅｄ  Ｎｅｍａｔｉｃ）のような様々な表示モードが提案されている。また、上記表示モードを配向分割した表示モードも提案されている。本発明の積層体は、いずれの表示モードの液晶表示装置にも好適に用いることができる。また、透過型、反射型、半透過型のいずれの液晶表示装置にも好適に用いることができる。
【実施例】
【０１２２】
本発明を実施例に基づき更に詳細に説明するが、本発明は下記実施例に限定されるものではない。【０１２３】
［合成例］
＜合成例１：ポリマーＰ−１の合成＞【０１２４】
【化１２】
0006574063.tif 000013
【０１２５】
温度計、攪拌羽根、還流環を備えた５００ｍＬの三つ口フラスコに、メチルエチルケトン２０．０ｇと３−メルカプト−１，２−プロパンジオール１．０８ｇを仕込み、窒素気流下、７０℃で攪拌した。別途、１００ｍＬ三角フラスコにメタクリル酸メチルを５０．１ｇ、ジメチル２，２’−アゾビスイソブチレートを０．２３０ｇ、メチルエチルケトンを３０．０ｇ量りとり、これらを混合してモノマー組成物（溶液）を調製した。
次に、上記の７０℃で攪拌したメチルエチルケトン中に、上記モノマー組成物を、０．６２ｍＬ／ｍｉｎの速度で滴下した。滴下にはケミカルポンプを使用した。滴下終了後の反応溶液を、さらに８０℃で２時間反応させ、次いでジメチル２，２’−アゾビスイソブチレートを０．０２ｇ添加し、３時間攪拌した。反応終了後、反応溶液を室温まで放冷し、メチルエチルケトン１７０ｇで希釈し、メタノール２．５Ｌ、水１．３Ｌの混合溶液にて再沈殿させて白色沈殿を得た。得られた白色沈殿をろ別した後、５０℃で終夜乾燥することで目的物を得た。【０１２６】
【化１３】
0006574063.tif 000014
【０１２７】
温度計、攪拌羽根、還流環を備えた５００ｍＬの三つ口フラスコに、Ｎ−メチルピロリドン５６ｇ、上記で合成したジオール３．０ｇ、２，２’−ビス（トリフルオロメチル）ベンジジン７．０ｇ、トリエチルアミン０．１ｇを仕込み、窒素気流下、４０℃で攪拌し、完溶させた。内温を室温に戻した後、イソフタル酸クロリド５．４４ｇを分割添加し、室温で４時間撹拌した。反応終了後、内温を４０℃とし、アセチル酸クロリドを６６．８μＬ添加して６０℃で１時間撹拌した。反応溶液を室温まで放冷し、メタノール２．２Ｌ、水０．６Ｌの混合溶液にて再沈殿させて白色沈殿を得た。得られた白色沈殿をろ別した後、１９０℃で乾燥することでグラフトポリマーであるポリマーＰ−１を得た。【０１２８】
＜合成例２：ポリマーＰ−２の合成＞【０１２９】
【化１４】
0006574063.tif 000015
【０１３０】
温度計、攪拌羽根、還流環を備えた５００ｍＬの三つ口フラスコに、１−メトキシ−２−プロパノール２０．０ｇと２−アミノエタンチオール０．７７２ｇを仕込み、窒素気流下、７０℃で攪拌した。別途、１００ｍＬ三角フラスコにメタクリル酸メチルを５０．１ｇ、ジメチル２，２’−アゾビスイソブチレートを０．２３０ｇ、１−メトキシ−２−プロパノールを３０．０ｇ量りとり、これらを混合してモノマー組成物（溶液）を調製した。
次に、上記７０℃に攪拌したメチルエチルケトン中に、上記モノマー組成物を、０．６２ｍＬ／ｍｉｎの速度で滴下した。滴下にはケミカルポンプを使用した。滴下終了後の反応溶液を、さらに８０℃で２時間反応させ、次いでジメチル２，２’−アゾビスイソブチレートを０．０２ｇ添加し、３時間攪拌した。反応終了後、反応溶液を室温まで放冷し、１−メトキシ−２−プロパノール１７０ｇで希釈し、メタノール２．５Ｌ、水１．３Ｌの混合溶液にて再沈殿させて白色沈殿を得た。得られた白色沈殿をろ別した後、５０℃で終夜乾燥することで目的物を得た。【０１３１】
【化１５】
0006574063.tif 000016
【０１３２】
温度計、攪拌羽根、還流環を備えた５００ｍＬの三つ口フラスコに、Ｎ−メチルピロリドン５６ｇ、上記で合成したアミン３．０ｇ、２，２’−ビス（トリフルオロメチル）ベンジジン７．０ｇ、トリエチルアミン０．１ｇを仕込み、窒素気流下、４０℃で攪拌し、完溶させた。内温を室温に戻した後、イソフタル酸クロリド５．４０ｇを分割添加し、室温で４時間撹拌した。反応終了後、内温を４０℃とし、アセチル酸クロリドを６６．８μＬ添加して６０℃で１時間撹拌した。反応溶液を室温まで放冷し、メタノール２．２Ｌ、水０．６Ｌの混合溶液にて再沈殿させて白色沈殿を得た。得られた白色沈殿をろ別した後、１９０℃で乾燥することでブロックポリマーであるポリマーＰ−２を得た。【０１３３】
＜合成例３〜７、９及び１０：ポリマーＰ−３〜Ｐ−７、ポリマーＰ−９及びポリマーＰ−１０の合成＞
上記合成例２と同様にして、下記表１に示すブロックポリマー（ポリマーＰ−３〜Ｐ−７、ポリマーＰ−９及びポリマーＰ−１０）を得た。これらのブロックポリマーは、上記合成例２で得られたポリマーＰ−２と同様、ポリアミド鎖の部分構造１つとポリアミド鎖以外の鎖からなる部分構造１つで構成されている。
なお、ポリマーＰ−４において、ポリアミド鎖Ａ−４に示される２種の構造単位のモル比は１：１である。【０１３４】
＜合成例８：ポリマーＰ−８の合成＞
上記合成例１と同様にして、下記表１に示すグラフトポリマー（ポリマーＰ−８）を得た。ポリマーＰ−８は、ポリアミド鎖が主鎖を、ポリメタクリ酸メチル鎖がグラフト鎖を構成している。【０１３５】
＜比較合成例１：比較ポリマーＨＰ−１の合成＞【０１３６】
【化１６】
0006574063.tif 000017
【０１３７】
温度計、攪拌羽根、還流環を備えた５００ｍＬの三つ口フラスコに、Ｎ−メチルピロリドン５６ｇ、上記で合成したアミン３．０ｇ、４，４’−メチレンビス（２−メチルシクロヘキシルアミン）７．０ｇ、トリエチルアミン３．３ｇを仕込み、窒素気流下、４０℃で攪拌し、完溶させた。内温を室温に戻した後、イソフタル酸クロリド６．０９ｇを分割添加し、室温で４時間撹拌した。反応終了後、内温を４０℃とし、アセチル酸クロリドを６６．８μＬ添加して６０℃で１時間撹拌した。反応溶液を室温まで放冷し、メタノール２．２Ｌ、水０．６Ｌの混合溶液にて再沈殿させて白色沈殿を得た。得られた白色沈殿をろ別した後、１９０℃で乾燥することでブロックポリマーであるポリマーＨＰ−１を得た。【０１３８】
＜比較合成例２：比較ポリマーＨＰ−２の合成＞
温度計、攪拌羽根、還流環を備えた５００ｍＬの三つ口フラスコに、Ｎ−メチルピロリドン１７２ｍＬ、１，１−ビス（４−アミノフェニル）シクロヘキサン１７．３ｇを仕込み、窒素気流下、室温で攪拌し、完溶させた。イソフタル酸クロリド１３．２ｇを分割添加し、室温で８時間撹拌した。反応終了後、アセチル酸クロリドを０．５１ｇ添加して６０℃で２時間撹拌した。反応溶液を室温まで放冷し、メタノール１．８Ｌにて再沈殿させて白色沈殿を得た。得られた白色沈殿をろ別した後、１９０℃で乾燥することで直鎖のホモポリマーであるポリマーＨＰ−２を得た。【０１３９】
＜比較合成例３：比較ポリマーＨＰ−３の合成＞
３００ｍＬ三角フラスコにメタクリル酸メチルを１３３．５ｇ、及び、ジメチル２，２’−アゾビスイソブチレートを０．１ｇ、及び、メチルエチルケトンを７５．０ｇ量りとり、これらを混合溶解させてモノマー組成物を調製した。
次いで、温度計、攪拌羽根及び還流環を備えた１Ｌの三つ口フラスコに、メチルエチルケトン７５．０ｇを仕込み、窒素気流下、８５℃で攪拌した。このメチルエチルケトン中に、上記モノマー組成物を１．１ｍＬ／ｍｉｎの速度で滴下した。滴下にはケミカルポンプを使用した。滴下終了後の反応溶液を、更に８５℃で６時間反応させ、反応終了後、反応溶液を室温まで放冷し、メチルエチルケトン５００ｍＬで希釈し、メタノール５Ｌで再沈殿させて白色沈殿を得た。得られた白色沈殿をろ別した後、メタノール２Ｌで再分散洗浄を３回繰り返し、６０℃で終夜乾燥することで直鎖のホモポリマーであるポリマーＨＰ−３を得た。【０１４０】
上記各合成例、比較合成例で得られたポリマーを下記表１にまとめて示す。下記表１に示す、ポリアミド鎖の部分構造と、ポリアミド鎖以外の部分構造（他の部分構造）の質量％は、ポリマー中の各部分構造の含有量であり、ＮＭＲのデータから算出した。
また、重量平均分子量（Ｍｗ）は、ゲル浸透クロマトグラフィー（Ｇｅｌ  Ｐｅｒｍｅａｔｉｏｎ  Ｃｈｒｏｍａｔｏｇｒａｐｈｙ；ＧＰＣ）によりポリスチレン換算で測定される重量平均分子量を採用した。具体的な測定条件を以下に示す。
ＧＰＣ装置：東ソー社製ＧＰＣ装置（ＨＬＣ−８３２０ＧＰＣ、Ｅｃｏｓｅｃ）
カラム：ＴＳＫ  ｇｅｌ  ＳｕｐｅｒＨＺＭ−Ｈ、ＴＳＫ  ｇｅｌ  ＳｕｐｅｒＨＺ４０００、ＴＳＫ  ｇｅｌ  ＳｕｐｅｒＨＺ２０００併用、（東ソー製、４．６ｍｍＩＤ（内径）×１５．０ｃｍ）
溶離液：Ｎ−メチルピロリドン（ＮＭＰ）
カラム温度：４０℃
流速：１．０ｍＬ／ｍｉｎ
表１中の部分構造は、上述した例示の構造に対応する。【０１４１】
【表１】
0006574063.tif 000018
【０１４２】
［試験例１：ポリマー溶解性試験］
バイアル瓶に、上記で合成したポリマー０．２ｇと、塩化メチレン／メタノール（＝８０／２０（ｗ／ｗ））混合溶媒の所定量（ポリマー濃度が１０質量％、５質量％、１質量％となるように調整）とを量りとり、ローター（アズワン社製、ＭＩＸ  ＲＯＴＯＲ  ＶＭＲ−ＳＲ）を用いて、室温にて２時間攪拌した。攪拌終了後、目視にて溶解状態を観察し、下記評価基準にて評価した。
（溶解性評価基準）
Ａ：１０質量％で完溶する
Ｂ：５質量％で完溶するが、１０質量％では完溶しない
Ｃ：１質量％で完溶するが、５質量％では完溶しない
Ｄ：１質量％で不溶分がある
結果を下表に示す。【０１４３】
【表２】
0006574063.tif 000019
【０１４４】
上記表２に示される通り、本発明で規定する一般式（１）の構造単位のみで構成されたポリアミドは溶解性に劣り、溶液製膜に適用することが困難であることがわかる。これに対し、本発明で規定するブロックポリマー及びグラフトポリマーであるポリマーＰ−１〜Ｐ−１０は、一般式（１）の構造単位を有するポリアミド鎖に加え、ポリアミド鎖以外のポリマー鎖を有する形態である。そのため、溶液製膜に用いる溶媒に対し、溶解性を高めることができる。【０１４５】
［製造例１：積層体Ｓ−１〜Ｓ−１０並びにＨＳ−１及びＨＳ−２の作製］
＜セルロースエステル層の作製＞
下記の組成物をミキシングタンクに投入し、加熱しながら攪拌して、各成分を溶解し、固形分濃度２２質量％のセルロースアセテート溶液（ドープＡ）を調製した。
――――――――――――――――――――――――――――――――――
セルロースアセテート溶液（ドープＡ）の組成
――――――――――――――――――――――――――――――――――
アセチル置換度２．８６のセルロースアセテート          １００質量部
トリフェニルホスフェート（可塑剤）                    ７．８質量部
ビフェニルジフェニルホスフェート（可塑剤）            ３．９質量部
紫外線吸収剤（チヌビン３２８  チバ・ジャパン製）      ０．９質量部
紫外線吸収剤（チヌビン３２６  チバ・ジャパン製）      ０．２質量部
メチレンクロライド（第１溶媒）                        ３３６質量部
メタノール（第２溶媒）                                  ２９質量部
１−ブタノール（第３溶媒）                              １１質量部
――――――――――――――――――――――――――――――――――
【０１４６】
バンド流延装置を用い、上記調製したドープＡを２０００ｍｍ幅でステンレス製のエンドレスバンド（流延支持体）に流延ダイから均一に流延した。ドープＡ中の残留溶媒量が４０質量％になった時点で流延支持体から高分子膜として剥離し、テンターにて積極的に延伸をせずに搬送し、乾燥ゾーンにおいて１３０℃で乾燥を行った。得られたセルロースエステル層（セルロースエステルフィルム）の厚さは５５μｍであった。【０１４７】
＜積層体Ｓ−１の作製＞
上記ポリマーＰ−１を固形分１５質量％となるようにメチルエチルケトンと混合した後、攪拌機をつけたガラス製セパラブルフラスコに仕込み、室温にて５時間攪拌後、孔径５μｍのポリプロピレン製デプスフィルターでろ過し、ポリアミド鎖含有ポリマー層形成用組成物を得た。次に、上記で作製したセルロースエステル層上に、上記ポリアミド鎖含有ポリマー層形成用組成物を、グラビアコーターを用いて塗布した。次いで、塗布したポリアミド鎖含有ポリマー層形成用組成物を、２５℃で１分間乾燥し、更に１２０℃で約５分間乾燥して、膜厚６０μｍの積層体Ｓ−１を得た。【０１４８】
＜積層体Ｓ−２〜Ｓ−１０並びに比較積層体ＨＳ−１及びＨＳ−２の作製＞
上記積層体Ｓ−１の作製において、ポリアミド鎖含有ポリマー層形成用組成物に用いるポリマーＰ−１を下記表３に示す通りに変更した以外は、上記積層体Ｓ−１の作製と同様にして、積層体Ｓ−２〜Ｓ−１０並びに比較積層体ＨＳ−１及びＨＳ−２を作製した。
得られた積層体の厚さは、いずれも６０μｍであった。なお、ＨＰ−２は溶解性が低く、ＨＰ−２を用いて積層体を形成することはできなかった。【０１４９】
［試験例２：積層体の層間密着性試験］
ポリアミド鎖含有ポリマー層とセルロースエステル層との密着性を、ＪＩＳ  Ｋ  ５４００に準処した碁盤目試験（クロスカット法）により測定した。具体的な手順を以下に示す。
上記で製造した各積層体において、ポリアミド鎖含有ポリマー層側の表面に、カッターナイフ及びカッターガイドを用いて、１ｍｍ間隔で縦横１１本の切り込みを入れ、１００個の碁盤目を作製した。この碁盤目上にセロハンテープ（登録商標）を強く圧着させた後、テープの端を表面に対して４５°の角度で一気に剥がした。このセロハンテープ（登録商標）の貼付及び剥離操作を５回連続して行った。セロハンテープ（登録商標）は毎回新しいものを用いた。
その後、碁盤目の状態（１００個の碁盤目（格子の目）のうち剥がれた格子の目の割合）を観察した。観察結果を下記評価基準に当てはめ評価した。
＜密着性評価基準＞
Ａ：格子の目の剥がれが５％未満である場合
Ｂ：格子の目の剥がれが５％以上１５％未満である場合
Ｃ：格子の目の剥がれが１５％以上３０％未満である場合
Ｄ：格子の目の剥がれが３０％以上である場合
結果を下記表３に示す。【０１５０】
［試験例３：積層体の透湿度（４０℃９０％相対湿度での透湿度）の評価］
透湿度は、「高分子の物性ＩＩ」（高分子実験講座４  共立出版）の２８５頁〜２９４頁：蒸気透過量の測定（質量法、温度計法、蒸気圧法、吸着量法）を適用し、評価した。具体的な手順を以下に示す。
ＪＩＳ  Ｚ−０２０８の方法に準じて、上記で作製した各積層体を裁断し、この裁断した積層体を透湿カップに装着して試験試料とした。この試験試料を温度４０℃、相対湿度９０％の条件下で２４時間調湿した。
調湿前後における試験試料の質量をそれぞれ秤量し、調湿前の試験試料の質量をａ、調湿後の試料の質量をｂとして、２４時間で試料を通過する水分量Δｍを、下記式より算出した。
Δｍ＝｜ａ−ｂ｜
次いで、上記Δｍを試料面積１ｍ２あたりの値に換算し、透湿度（ｇ／ｍ２／ｄａｙ）とした。得られた各積層体の透湿度を下記評価基準により評価した。
＜透湿度評価基準＞
Ａ：透湿度が５００ｇ／ｍ２／ｄａｙ未満である。
Ｂ：透湿度が５００ｇ／ｍ２／ｄａｙ以上１０００ｇ／ｍ２／ｄａｙ未満である。
Ｃ：透湿度が１０００ｇ／ｍ２／ｄａｙ以上１２００ｇ／ｍ２／ｄａｙ未満である。
Ｄ：透湿度が１２００ｇ／ｍ２／ｄａｙ以上である。
結果を下記表３に示す。
【表３】
0006574063.tif 000020
【０１５１】
上記表３に示される通り、セルロースエステルフィルムに積層された層がアクリル樹脂のみで構成されている比較積層体ＨＳ−２は、セルロースエステル層との親和性が低く、層間の密着性に劣る結果となった。また、このＨＳ−２は透湿度にも大きく劣っていた。
また、本発明で規定するポリアミド鎖とは異なる構造のポリアミド鎖を有するブロックポリマーを用いた積層体ＨＳ−１は、セルロースエステルとの親和性は高く層間密着性には優れるが、透湿度が大きく低下する結果となった。
これに対し本発明の積層体は、いずれも層間密着性に優れ、透湿度も格段に抑えられていた。【０１５２】
［製造例２：偏光板ＰＬ−１〜ＰＬ−１０、並びに、比較偏光板ＨＰＬ−１及びＨＰＬ−２の作製］
下記のようにして、偏光板ＰＬ−１〜ＰＬ−１０、並びに、比較偏光板ＨＰＬ−１及びＨＰＬ−２を作製した。【０１５３】
＜偏光子の作製＞
特開２００１−１４１９２６号公報の実施例１に従い、延伸したポリビニルアルコールフィルムにヨウ素を吸着させて膜厚２７μｍの偏光子を作製した。【０１５４】
＜活性エネルギー線硬化型接着剤組成物の調製＞
各成分を下記に示す組成で混合し、５０℃で１時間撹拌して、活性エネルギー線硬化型接着剤組成物を得た。
――――――――――――――――――――――――――――――――――
活性エネルギー線硬化型接着剤組成物の組成
――――――――――――――――――――――――――――――――――
ラジカル重合成化合物：東亜合成社製アロニックスＭ−２２０
２０．０質量部
興人社製Ｎ−ヒドロキシルアクリルアミド              ４０．０質量部
興人社製アクロイルモルホリン                        ４０．０質量部
ラジカル重合開始剤：日本化薬社製ＫＡＹＡＣＵＲＥ  ＤＥＴＸ−Ｓ
０．５質量部
ラジカル重合開始剤：ＢＡＳＦ社製ＩＲＧＡＣＵＲＥ９０７
１．５質量部
――――――――――――――――――――――――――――――――――【０１５５】
＜偏光板の作製＞
上記で作製した各積層体のポリアミド鎖含有ポリマー層側にコロナ処理を施した。コロナ処理を施した積層体の表面に、上記で調製した活性エネルギー線硬化型接着剤組成物をＭＣＤコーター（富士機械社製、セル形状：ハニカム、グラビアロール線数：１０００本／ＩＮＣＨ、回転速度１４０％／対ライン速）を用いて、厚み０．５μｍになるように塗布した。
また、別途、厚み４０μｍのシクロオレフィン系フィルム（ＪＳＲ社製アートンＧ７８１０）を用意し、その表面に、コロナ処理を施した。このコロナ処理を施した表面に上記と同様にして活性エネルギー線硬化型接着剤組成物を厚み０．５μｍとなるように塗布した。
続いて、各積層体の活性エネルギー線硬化型接着剤組成物を塗布した面と、シクロオレフィン系フィルムの活性エネルギー線硬化型接着剤組成物を塗布した面とを、上記で作製した偏光子の両面にそれぞれ貼り合わせて偏光板前駆体を作製した。この際、作製した偏光子のロールの長手方向と、各積層体におけるセルロースエステル層のロールの長手方向とが平行になるように配置した。また、偏光子のロールの長手方向と上記シクロオレフィン系フィルムの長手方向とが、平行になるように配置した。【０１５６】
その後、この偏光板前駆体の両面から、ＩＲヒーターを用いて５０℃に加温した。次いで、下記に示す活性エネルギー線を、偏光板前駆体の両面に照射して、上記活性エネルギー線硬化型接着剤組成物を硬化させた。その後、７０℃で３分間熱風乾燥して、各偏光板を得た。
（活性エネルギー線）
活性エネルギー線として、紫外線（ガリウム封入メタルハライドランプ）、照射装置：Ｆｕｓｉｏｎ  ＵＶ  Ｓｙｓｔｅｍｓ，Ｉｎｃ社製Ｌｉｇｈｔ  ＨＡＭＭＥＲ１０、バルブ：Ｖバルブ、ピーク照度：１６００ｍＷ／ｃｍ２、積算照射量１０００／ｍＪ／ｃｍ２（波長３８０〜４４０ｎｍ）を使用した。なお、紫外線の照度は、Ｓｏｌａｔｅｌｌ社製Ｓｏｌａ−Ｃｈｅｃｋシステムを使用して測定した。【０１５７】
［試験例４：偏光板の偏光子耐久性の評価］
偏光板の偏光子耐久性は、偏光板をガラスに粘着剤を介して貼り付けた形態で次のようにして偏光度をそれぞれ測定した。
ガラス板の上に偏光板を、積層体の側が空気界面側になるように（ガラス板から離れた側になるように）貼り付けたサンプル（約５ｃｍ×５ｃｍ）を２つ作製した。これらのサンプルについて、ガラス板側を光源に向けてセットして偏光度を測定した。２つのサンプルをそれぞれ測定し、算術平均した値を偏光板の偏光度とした。
なお、偏光度は、以下の式により算出した。【０１５８】
偏光度（％）＝［（平行透過率−直交透過率）／（直交透過率＋平行透過率）］１／２×１００【０１５９】
偏光度は、日本分光社製の自動偏光フィルム測定装置ＶＡＰ−７０７０を用いて３８０〜７８０ｎｍの範囲で測定し、劣化の度合いが他の波長より顕著に出る波長４１０ｎｍにおける測定値を採用した。
その後、温度８５℃、相対湿度８５％の高温高湿環境下で５００時間保存した。次いで、上記と同様にして２つのサンプルについて偏光度を測定し、２つのサンプルの測定値を算術平均し、保存後の偏光板の偏光度とした。保存前後の偏光度変化量に基づき、偏光子耐久性を下記評価基準に基づき評価した。
ここで、偏光度変化量は下記式で算出される。【０１６０】
偏光度変化量（％）＝［上記保存前の偏光度（％）−上記保存後の偏光度（％）］【０１６１】
（偏光子耐久性評価基準）
Ａ：偏光度変化量が０．０５％未満
Ｂ：偏光度変化量が０．０５％以上０．５％未満
Ｃ：偏光度変化量が０．５％以上１．０％未満
Ｄ：偏光度変化量が１．０％以上
結果を下記表４に示す。【０１６２】
【表４】
0006574063.tif 000021
【０１６３】
上記表４に示される通り、本発明で規定するポリアミド鎖含有ポリマー層を有しない積層体を偏光子の保護フィルムとして用いた場合には、高温高湿条件下に長時間曝した場合に、偏光子が大きく劣化する結果となった。
これに対し、本発明の積層体を偏光子の保護フィルムとして用いると、高温高湿条件下に長時間曝した場合でも、偏光子の劣化が効果的に抑えられることがわかった。【０１６４】
本発明をその実施態様とともに説明したが、我々は特に指定しない限り我々の発明を説明のどの細部においても限定しようとするものではなく、添付の請求の範囲に示した発明の精神と範囲に反することなく幅広く解釈されるべきであると考える。【０１６５】
本願は、２０１６年７月２９日に日本国で特許出願された特願２０１６−１４９５００に基づく優先権を主張するものであり、これはここに参照してその内容を本明細書の記載の一部として取り込む。
【符号の説明】
【０１６６】
１０  積層体（積層板）
１１  セルロースエステル層
１２  ポリアミド鎖含有ポリマー層
２０  液晶表示装置
２１  第１（上側）偏光板
２２  第１偏光板吸収軸の方向
２３  第１（液晶セル上）電極基板
２４  液晶層
２５  第２（液晶セル下）電極基板
２６  第２（下側）偏光板
２７  第２偏光板吸収軸の方向
【図１】
0006574063.tif 000025
【図２】
0006574063.tif 000026
【図３Ａ】
0006574063.tif 000027
【図３Ｂ】
0006574063.tif 000028
【図３Ｃ】
0006574063.tif 000029
【図３Ｄ】
0006574063.tif 000030
【図３Ｅ】
0006574063.tif 000031
【図４Ａ】
0006574063.tif 000032
【図４Ｂ】
0006574063.tif 000033
【図４Ｃ】
0006574063.tif 000034
【図４Ｄ】
0006574063.tif 000035
【図４Ｅ】
0006574063.tif 000036